(57)【要約】【課題】黒ベタ印画部と白ベタ印画部の光沢の差が少なく、銀塩写真同等の光沢を有し、印画後のひびわれや接着が発生しにくい感熱転写方式による画像形成方法を提供する。【解決手段】支持体上に、少なくとも１層のイエロー染料層、マゼンタ染料層、シアン染料層および、該支持体と剥離可能な、少なくとも１層からなる熱転写性樹脂層が設けられてなる感熱転写シートと、支持体上に少なくとも１層の受容層を有する感熱転写受像シートを重ね合わせて、少なくとも該イエロー染料層、該マゼンタ染料層、該シアン染料層から各々の層に含有する色素を順次に該受容層に転写した後に該熱転写性樹脂層を該受容層上に転写して、０．４ｍ秒／ｌｉｎｅ以上１．３ｍ秒／ｌｉｎｅ以下のライン速度で熱を印加した際に、黒ベタ印画した後の該感熱転写受像シート表面のカットオフ０．２５ｍｍにおける中心線平均粗さＲａ（Ａ）と、白ベタ印画した後の該感熱転写受像シート表面のカットオフ０．２５ｍｍにおける中心線平均粗さＲａ（Ｂ）が下記（１）と（２）を同時に満たすことを特徴とする画像形成方法。    （１）  ０．０２μｍ  ≦  Ｒａ（Ａ）  ≦  ０．５  μｍ    （２）  ０μｍ  ≦  Ｒａ（Ａ）−Ｒａ（Ｂ）  ≦    ０．１μｍ【選択図】  なし【特許請求の範囲】
【請求項１】
支持体上に、少なくとも１層のイエロー染料層、マゼンタ染料層、シアン染料層および、該支持体と剥離可能な、少なくとも１層からなる熱転写性樹脂層が設けられてなる感熱転写シートと、支持体上に少なくとも１層の受容層を有する感熱転写受像シートを重ね合わせて、少なくとも該イエロー染料層、該マゼンタ染料層、該シアン染料層から各々の層に含有する色素を順次に該受容層に転写した後に該熱転写性樹脂層を該受容層上に転写して、０．４ｍ秒／ｌｉｎｅ以上１．３ｍ秒／ｌｉｎｅ以下のライン速度で熱を印加した際に、黒ベタ印画した後の該感熱転写受像シート表面のカットオフ０．２５ｍｍにおける中心線平均粗さＲａ（Ａ）と、白ベタ印画した後の該感熱転写受像シート表面のカットオフ０．２５ｍｍにおける中心線平均粗さＲａ（Ｂ）が下記（１）と（２）を同時に満たすことを特徴とする画像形成方法。
（１）  ０．０２μｍ  ≦  Ｒａ（Ａ）  ≦  ０．５  μｍ
（２）  ０μｍ  ≦  Ｒａ（Ａ）−Ｒａ（Ｂ）  ≦    ０．１μｍ
【請求項２】
前記感熱転写性樹脂層が少なくとも１層の剥離層および接着層を有し、該剥離層のバインダーが、ガラス転移温度（Ｔｇ）９０℃以上１５０℃未満の樹脂を少なくとも１種含有し、かつ該接着層のバインダーが、ガラス転移温度（Ｔｇ）４０℃以上９０℃以下であって分子量１万以上６万未満の樹脂を少なくとも１種含有することを特徴とする請求項１に記載の画像形成方法。
【請求項３】
前記接着層の固形塗布量が、１．５ｇ／ｍ２以上１０ｇ／ｍ２以下であることを特徴とする請求項２に記載の画像形成方法。
【発明の詳細な説明】
【技術分野】
【０００１】
本発明は、感熱転写方式による画像形成方法に関し、特に、銀塩写真同等の光沢を有し、印画後の印画物の取り扱い性に優れる感熱転写方式による画像形成方法に関する。
【背景技術】
【０００２】
従来、種々の熱転写記録方法が知られているが、中でも染料拡散転写記録方式は、銀塩写真の画質に最も近いカラーハードコピーが作製できるプロセスとして注目されている。しかも、銀塩写真に比べて、ドライであること、デジタルデータから直接可視像化できる、複製作りが簡単であるなどの利点を持っている。
この染料拡散転写記録方式では、色素を含有する感熱転写シート（以下、インクシートともいう。）と感熱転写受像シート（以下、受像シートともいう。）とを重ね合わせ、次いで、電気信号によって発熱が制御されるサーマルヘッドによってインクシートを加熱することでインクシート中の色素を受像シートに転写して画像情報の記録を行うものであり、シアン、マゼンタ、イエローの３色あるいはこれにブラックを加えた４色を重ねて記録することで色の濃淡に連続的な変化を有するカラー画像を転写記録することができる。
【０００３】
この方式で得られる印画物は、従来の銀塩写真方式の印画物の光沢に近づいているものの黒ベタ印画部と白ベタ印画部の光沢の差が大きい等、必ずしも十分ではなく、さらなる改良が求められていた。光沢を高めるためにオーバーコートインクを印画物上に形成する方法が提案（例えば特許文献１及び２参照）されている。この方法では印画時のライン速度が遅い場合には高い光沢が得られるものの、ライン速度が速い場合には必ずしも高い光沢が得られず、特に黒ベタ印画部と白ベタ印画部の光沢の差は必ずしも十分なレベルになく、また感熱転写シートをロール保管する場合にオーバーコートインクと接する面にオーバーコートインクが転写してしまいやすく、オーバーコートインクを印画物上に形成した際に、低湿環境下では印画物の表面にひびが入りやすく、印画物の表面にオーバーコートインクが形成されにくい、逆に高湿環境下、特に高温高湿環境下においては印画物を重ねて保管した場合接着しやすくなるため、さらなる光沢の改良及び取り扱い性の改良が求められていた。
【特許文献１】特開２００２−１７８６４１号公報
【特許文献２】特開２００３−３２０６２２号公報
【発明の開示】
【発明が解決しようとする課題】
【０００４】
本発明は、上記課題を鑑みなされたものであり、高速度印画において黒ベタ印画部と白ベタ印画部の光沢の差が少なく、銀塩写真同等の光沢を有し、印画後のひびわれや接着が発生しにくい感熱転写方式による画像形成方法を提供することを目的とする。
【課題を解決するための手段】
【０００５】
本発明者らは鋭意検討を重ねた結果、上記課題は下記の手段により達成された。
（１）支持体上に、少なくとも１層のイエロー染料層、マゼンタ染料層、シアン染料層および、該支持体と剥離可能な、少なくとも１層からなる熱転写性樹脂層が設けられてなる感熱転写シートと、支持体上に少なくとも１層の受容層を有する感熱転写受像シートを重ね合わせて、少なくとも該イエロー染料層、該マゼンタ染料層、該シアン染料層から各々の層に含有する色素を順次に該受容層に転写した後に該熱転写性樹脂層を該受容層上に転写して、０．４ｍ秒／ｌｉｎｅ以上１．３ｍ秒／ｌｉｎｅ以下のライン速度で熱を印加した際に、黒ベタ印画した後の該感熱転写受像シート表面のカットオフ０．２５ｍｍにおける中心線平均粗さＲａ（Ａ）と、白ベタ印画した後の該感熱転写受像シート表面のカットオフ０．２５ｍｍにおける中心線平均粗さＲａ（Ｂ）が下記（１）と（２）を同時に満たすことを特徴とする画像形成方法。
（１）  ０．０２μｍ  ≦  Ｒａ（Ａ）  ≦  ０．５  μｍ
（２）  ０μｍ  ≦  Ｒａ（Ａ）−Ｒａ（Ｂ）  ≦    ０．１μｍ
（２）前記感熱転写性樹脂層が少なくとも１層の剥離層および接着層を有し、該剥離層のバインダーが、ガラス転移温度（Ｔｇ）９０℃以上１５０℃未満の樹脂を少なくとも１種含有し、かつ該接着層のバインダーが、ガラス転移温度（Ｔｇ）４０℃以上９０℃以下であって分子量１万以上６万未満の樹脂を少なくとも１種含有することを特徴とする（１）に記載の感熱転写画像形成方法。
（３）前記接着層の固形塗布量が、１．５ｇ／ｍ２以上１０ｇ／ｍ２以下であることを特徴とする（２）に記載の感熱転写画像形成方法。
【発明の効果】
【０００６】
本発明により、高速度印画において黒ベタ印画部と白ベタ印画部の光沢の差が少なく、銀塩写真同等の光沢を有し、印画後のひびわれや接着が発生しにくい感熱転写方式による画像形成方法を提供することができる。
【発明を実施するための最良の形態】
【０００７】
以下、本発明について詳細に説明する。
１）感熱転写シート
本発明に用いられる感熱転写シート（インクシート）について説明する。
本発明に用いられる感熱転写シートは、支持体上に拡散転写染料（色素）を含む染料層（以下、染料転写層または色素層ともいう）及び該支持体と剥離可能な熱転写性樹脂層を有する。好ましくは、感熱転写シートには３原色の各色素であるイエロー色素、マゼンタ色素、シアン色素の各々を含む各染料層が感熱転写シートの長軸方向に面順次に形成（感熱転写受像シートの記録面の面積に対応して順次形成）されており、シアン染料層の後に熱転写性樹脂層が配置されていることが好ましい。
【０００８】
（熱転写性樹脂層）
熱転写性樹脂層は、熱転写された画像の上に透明樹脂からなる保護層を熱転写で形成し、画像を覆い保護するためのものであり、光沢性、耐擦過性、耐光性、耐候性等の向上を目的とする。本発明では、熱転写性樹脂層は、剥離層及び接着層を有し、支持体上に、支持体側から剥離層、接着層の順に有することが好ましい。
【０００９】
（剥離層）
剥離層は転写後は印画された受像シート上の最上層となる層であって、透明性、耐摩耗性、耐薬品性に優れた樹脂から形成される。樹脂としては、ガラス転移温度（以下、Ｔｇとも記す）が９０℃以上１５０℃未満の熱可塑性樹脂から形成することが好ましく、１００℃以上１３０℃未満の熱可塑性樹脂から形成することがさらに好ましい。Ｔｇが９０℃未満では印画物を重ねて保管した際に接着しやすく、光沢が不十分となる。Ｔｇが１５０℃以上では印画物の表面にひび割れが発生しやすい。使用する樹脂の例としてアクリル樹脂、エポキシ樹脂、ポリエステル樹脂、スチレン樹脂等を挙げることができ、アクリル樹脂が特に好ましい。また、電離放射線硬化性樹脂及び紫外線効果性樹脂も用いることができ、各種架橋剤によって架橋することも可能である。
また、充填剤、ワックス類等を添加することも可能である。
【００１０】
（接着層）
接着層は熱転写性樹脂層の最上層として設けることができる。接着層には、公知の粘着剤、感熱接着剤、熱可塑性樹脂を使用することができるが、Ｔｇが４０℃以上９０℃以下の熱可塑性樹脂から形成することが好ましく、４０℃以上８５℃以下の熱可塑性樹脂から形成することがさらに好ましい。例として、ポリエステル樹脂、塩化ビニル−酢酸ビニル共重合体樹脂、アクリル樹脂、アクリル−紫外線吸収剤共重合体樹脂、紫外線吸収性樹脂、ブチラール樹脂、エポキシ樹脂、ポリアミド樹脂、塩化ビニル樹脂、ポリカーボネート樹脂等の熱時接着性の良好な樹脂を挙げることができ、アクリル樹脂が特に好ましい。
Ｔｇが４０℃未満であると、熱転写シート保管時に熱転写シート裏面に接着しやすく、Ｔｇが９０℃以上であると熱転写性樹脂層の転写性が不十分になりやすく、光沢も不十分となる。
質量平均分子量は、１万以上６万未満が好ましく、１．５万以上４万以下がさらに好ましい。質量平均分子量が１万未満であると、熱転写シート保管時に熱転写シート裏面に接着しやすい。分子量が６万以上であると、光沢が不十分となる。
【００１１】
接着層の塗布量（固形分換算、以下本発明における塗布量は特に断りのない限り、固形分換算の数値である。）は１．５ｇ／ｍ２以上１０ｇ／ｍ２以下が好ましく、２ｇ／ｍ２以上８ｇ／ｍ２以下がさらに好ましい。塗布量が１．５ｇ／ｍ２以下であると、熱転写性樹脂層の転写性が不十分になりやすく、光沢が不十分となりやすい。塗布量が１０ｇ／ｍ２以上であると、箔切れ性が不十分となる。
本発明の中心線平均粗さは剥離層のバインダーのガラス転移温度を９０℃以上１５０℃未満、接着層のバインダーのガラス転移温度（Ｔｇ）を４０℃以上９０℃未満かつ分子量を１万以上６万未満とすることで効果的に達成できる。これ以外の手段は、以降に記載する好ましい態様を組み合わせることで達成できる。
【００１２】
紫外線吸収性樹脂も使用でき、例えば、反応性紫外線吸収剤を熱可塑性樹脂または電離放射線硬化性樹脂に反応、結合させて得た樹脂を使用することができる。より具体的には、サリシレート系、フェニルアクリレート系、ベンゾフェノン系、ベンゾトリアゾール系、クマリン系、トリアジン系、ニッケルキレート系、置換アクリロニトリル系、ヒンダードアミン系等の従来公知の非反応性有機系紫外線吸収剤に、付加重合性二重結合（例えばビニル基、アクリロイル基、メタアクリロイル基など）、アルコール性水酸基、アミノ基、カルボキシル基、エポキシ基、イソシアネート基のような反応性基を導入したものを熱可塑性樹脂、電離放射線硬化性樹脂又は紫外線硬化性樹脂に反応、結合させて得た樹脂を使用することができる。
また、各種架橋剤によって架橋することも可能である。
【００１３】
接着層は、上記のような樹脂と、ベンゾフェノン系化合物、ベンゾトリアゾール系化合物、シュウ酸アニリド系化合物、シアノアクリレート系化合物、サリシレート系化合物等の有機系の紫外線吸収剤や、また亜鉛、チタン、セリウム、スズ、鉄等の酸化物の如き無機系の紫外線吸収能を有する微粒子の添加剤を加えることができる。また、添加剤として、着色顔料、白色顔料、体質顔料、充填剤、帯電防止剤、酸化防止剤、蛍光増白剤等も適宜、必要に応じて使用することができる。
【００１４】
（離型層）
熱転写性樹脂層が熱転写時に支持体から剥離しにくい場合には、支持体と剥離層との間に離型層を形成することができる。離型層は、例えば、ワックス類、シリコーンワックス、シリコーン樹脂、フッ素樹脂、アクリル樹脂、ポリビニルアルコール樹脂、セルロース誘導体樹脂、ウレタン系樹脂、酢酸系ビニル樹脂、アクリルビニルエーテル系樹脂、無水マレイン酸樹脂、及びこれらの樹脂群の共重合体を少なくとも１種以上含有する塗布液を、従来公知のグラビアコート、グラビアリバースコート等の方法で塗布、乾燥することにより形成することができる。上記の樹脂の中でも、セルロース誘導体樹脂が好ましく、支持体との密着性、保護層との離型性において優れている。
各種架橋剤によって架橋することも可能であり、また、電離放射線硬化性樹脂および紫外線硬化性樹脂も用いることができる。
【００１５】
（染料層）
本発明の染料層は、イエロー、マゼンタ、シアンの各色の染料層及び必要に応じてブラックの染料層が同一の支持体上に面順次で繰り返し塗り分けられているのが好ましい。一例として、イエロー、マゼンタ及びシアンの各色相の熱転写層が同一の支持体の長軸方向に、感熱転写受像シートの記録面の面積に対応して面順次に塗り分けられている場合を挙げることができる。
この様な態様を取る場合、各色の開始点をプリンタに伝達する目的で、感熱転写シート上に目印を付与することも好ましい態様である。このように面順次で繰り返し塗り分けることによって、染料の転写による画像の形成、さらには画像上への保護層の積層を一つの感熱転写シートで行なうことが可能となる。
しかしながら、本発明は前記のような熱転写層の設け方に限定されるものではない。昇華型熱転写インク層と熱溶融転写インク層を併設することも可能であり、また、イエロー、マゼンタ、シアン及びブラック以外の色相の染料層を設ける等の変更をすることも可能である。また、形態としては長尺であっても良いし、枚葉の熱転写シートであっても良い。
【００１６】
染料層は単層構成であっても複層構成であってもよく、複層構成の場合、熱転写層を構成する各層の組成は同一であっても異なっていてもよい。
【００１７】
（染料インク）
熱転写層を形成するための染料インクは、昇華性染料とバインダー樹脂を含有する。さらに、必要に応じて、有機微粉末もしくは無機微粉末、ワックス類、シリコーン樹脂、含フッ素有機化合物等を含有することができる。
【００１８】
各々の染料は、熱転写層中にそれぞれ１０〜９０質量％含有されることが好ましく、２０〜８０質量％含有されることがより好ましい。
熱転写層の塗布は、ロールコート、バーコート、グラビアコート、グラビアリバースコート等の一般的な方法で行われる。また熱転写層の塗布量は、０．１〜２．０ｇ／ｍ２が好ましく、更に好ましくは０．２〜１．２ｇ／ｍ２である。熱転写層の膜厚は０．１〜２．０μｍであることが好ましく、更に好ましくは０．２〜１．２μｍである。
【００１９】
本発明に用いられる染料は、熱により拡散し、感熱転写シートに組み込み可能かつ、加熱により感熱転写シートから受像シートに転写するものであれば特に限定されず、熱転写シート用の染料として従来から用いられてきている染料、あるいは公知の染料を用いることができる。
好ましい染料としては、たとえば、ジアリールメタン系、トリアリールメタン系、チアゾール系、メロシアニン等のメチン系、インドアニリン、アセトフェノンアゾメチン、ピラゾロアゾメチン、イミダゾルアゾメチン、イミダゾアゾメチン、ピリドンアゾメチンに代表されるアゾメチン系、キサンテン系、オキサジン系、ジシアノスチレン、トリシアノスチレンに代表されるシアノメチレン系、チアジン系、アジン系、アクリジン系、ベンゼンアゾ系、ピリドンアゾ、チオフェンアゾ、イソチアゾールアゾ、ピロールアゾ、ピラールアゾ、イミダゾールアゾ、チアジアゾールアゾ、トリアゾールアゾ、ジズアゾ等のアゾ系、スピロピラン系、インドリノスピロピラン系、フルオラン系、ローダミンラクタム系、ナフトキノン系、アントラキノン系、キノフタロン系等が挙げられる。
【００２０】
具体例を挙げると、イエロー染料としては、ディスパースイエロー２３１、ディスパースイエロー２０１、ソルベントイエロー９３等が、マゼンタ染料としては、ディスパースバイオレット２６、ディスパースレッド６０、ソルベントレッド１９等が、さらに、シアン染料としては、ソルベントブルー６３、ソルベントブルー３６、ディスパースブルー３５４、ディスパースブルー３５等が挙げられる。これらの例示された染料以外の適切な染料を用いることも、もちろん可能である。
また、上記の各色相の染料を任意に組み合わせることも可能である。例えばブラックの色相も染料の組み合わせで得ることができる。
【００２１】
以下に、本発明で好ましく用いることができる一般式（Ｙ１）〜（Ｙ９）、（Ｍ１）〜（Ｍ８）、および（Ｃ１）〜（Ｃ４）で表される染料について詳細に説明する。
【００２２】
【化１】
2009073190.tif 000002
【００２３】
（一般式（Ｙ１）中、環Ａは置換または無置換のベンゼン環を表し、Ｒ１およびＲ２は各々独立に水素原子、置換または無置換のアルキル基、置換または無置換のアルケニル基、置換または無置換のアリール基を表し、Ｒ３は水素原子、置換または無置換のアルキル基、置換または無置換のアミノ基、置換または無置換のアルコキシ基、置換または無置換のアリールオキシ基、置換または無置換のアルコキシカルボニル基、置換または無置換のアリールオキシカルボニル基、置換または無置換のアリール基、置換または無置換のカルバモイル基を表し、Ｒ４は置換または無置換のアルキル基、置換または無置換のアリール基を表す。）
【００２４】
前記、環Ａ、Ｒ１、Ｒ２、Ｒ３およびＲ４の各基が置換してもよい置換基をさらに詳しく説明する。
【００２５】
ハロゲン原子としては、フッ素原子、塩素原子、臭素原子、およびヨウ素原子が挙げられる。中でも塩素原子、臭素原子が好ましく、特に塩素原子が好ましい。
脂肪族基は、直鎖、分枝または環状の脂肪族基であり、飽和脂肪族基には、アルキル基、シクロアルキル基、ビシクロアルキル基が含まれ、置換基を有してもよい。これらの炭素数は１〜３０が好ましい。例としてはメチル基、エチル基、ｎ−プロピル基、イソプロピル基、ｔｅｒｔ−ブチル基、ｎ−オクチル基、エイコシル基、２−クロロエチル基、２−シアノエチル基、ベンジル基および２−エチルヘキシル基を挙げることができる。ここで、シクロアルキル基としては置換もしくは無置換のシクロアルキル基が含まれる。置換もしくは無置換のシクロアルキル基は、炭素数３〜３０のシクロアルキル基が好ましい。例としては、シクロヘキシル基、シクロペンチル基、４−ｎ−ドデシルシクロヘキシル基を挙げることができる。ビシクロアルキル基としては、炭素数５〜３０の置換もしくは無置換のビシクロアルキル基、つまり、炭素数５〜３０のビシクロアルカンから水素原子を一個取り去った一価の基を挙げることができる。例として、ビシクロ［１．２．２］ヘプタン−２オキシ基（代表としてアルコキシ基）が含まれ、炭素数は１〜３０が好ましい。例えば、メトキシ基、エトキシ基、イソプロポキシ基、ｎ−オクチルオキシ基、メトキシエトキシ基、ヒドロキシエトキシ基および３−カルボキシプロポキシ基などを挙げることができる。
アリールオキシ基は、炭素数６〜３０の置換もしくは無置換のアリールオキシ基が好ましい。アリールオキシ基の例として、フェノキシ基、２−メチルフェノキシ基、４−ｔｅｒｔ−ブチルフェノキシ基、３−ニトロフェノキシ基、２−テトラデカノイルアミノフェノキシ基などを挙げることができる。好ましくは、置換基を有してもよいフェニルオキシ基である。
【００２６】
アシルオキシ基は、ホルミルオキシ基、炭素数２〜３０の置換もしくは無置換のアルキルカルボニルオキシ基、炭素数６〜３０の置換もしくは無置換のアリールカルボニルオキシ基が好ましい。アシルオキシ基の例には、ホルミルオキシ基、アセチルオキシ基、ピバロイルオキシ基、ステアロイルオキシ基、ベンゾイルオキシ基、ｐ−メトキシフェニルカルボニルオキシ基などを挙げることができる。
【００２７】
カルバモイルオキシ基は、炭素数１〜３０の置換もしくは無置換のカルバモイルオキシ基が好ましい。カルバモイルオキシ基の例には、Ｎ，Ｎ−ジメチルカルバモイルオキシ基、Ｎ，Ｎ−ジエチルカルバモイルオキシ基、モルホリノカルボニルオキシ基、Ｎ，Ｎ−ジ−ｎ−オクチルアミノカルボニルオキシ基、Ｎ−ｎ−オクチルカルバモイルオキシ基などを挙げることができる。
脂肪族オキシカルボニルオキシ基（代表としてアルコキシカルボニルオキシ基）は、炭素数２〜３０が好ましく、置換基を有していてもよい。例えば、メトキシカルボニルオキシ基、エトキシカルボニルオキシ基、ｔｅｒｔ−ブトキシカルボニルオキシ基、ｎ−オクチルカルボニルオキシ基などを挙げることができる。
【００２８】
アリールオキシカルボニルオキシ基は、炭素数７〜３０の置換もしくは無置換のアリールオキシカルボニルオキシ基が好ましい。アリールオキシカルボニルオキシ基の例には、フェノキシカルボニルオキシ基、ｐ−メトキシフェノキシカルボニルオキシ基、ｐ−ｎ−ヘキサデシルオキシフェノキシカルボニルオキシ基などを挙げることができる。好ましくは置換基を有してもよいフェノキシカルボニルオキシ基である。
【００２９】
アミノ基は、無置換のアミノ基、脂肪族アミノ基（代表としてアルキルアミノ基）、アリールアミノ基およびヘテロ環アミノ基を含む。アミノ基は、炭素数１〜３０の置換もしくは無置換の脂肪族アミノ基（代表としてアルキルアミノ基）、炭素数６〜３０の置換もしくは無置換のアリールアミノ基が好ましい。アミノ基の例には、例えば、アミノ基、メチルアミノ基、ジメチルアミノ基、アニリノ基、Ｎ−メチル−アニリノ基、ジフェニルアミノ基、ヒドロキシエチルアミノ基、カルボキシエチルアミノ基、スルフォエチルアミノ基、３，５−ジカル−ジカルボキシアニリノ基、４−キノリルアミノ基などを挙げることができる。
【００３０】
アシルアミノ基は、ホルミルアミノ基、炭素数１〜３０の置換もしくは無置換のアルキルカルボニルアミノ基、炭素数６〜３０の置換もしくは無置換のアリールカルボニルアミノ基が好ましい。アシルアミノ基の例には、ホルミルアミノ基、アセチルアミノ基、ピバロイルアミノ基、ラウロイルアミノ基、ベンゾイルアミノ基、３，４，５−トリ−ｎ−オクチルオキシフェニルカルボニルアミノ基などを挙げることができる。
【００３１】
アミノカルボニルアミノ基は、炭素数１〜３０の置換もしくは無置換のアミノカルボニルアミノ基が好ましい。アミノカルボニルアミノ基の例には、カルバモイルアミノ基、Ｎ，Ｎ−ジメチルアミノカルボニルアミノ基、Ｎ，Ｎ−ジエチルアミノカルボニルアミノ基、モルホリノカルボニルアミノ基などを挙げることができる。なお、この基における「アミノ」の用語は、前述のアミノ基における「アミノ」と同じ定義である。
【００３２】
脂肪族オキシカルボニルアミノ基（代表としてアルコキシカルボニルアミノ基）は、炭素数２〜３０が好ましく、置換基を有してもよい。例えば、メトキシカルボニルアミノ基、エトキシカルボニルアミノ基、ｔｅｒｔ−ブトキシカルボニルアミノ基、ｎ−オクタデシルオキシカルボニルアミノ基、Ｎ−メチルーメトキシカルボニルアミノ基などを挙げることができる。
アリールオキシカルボニルアミノ基は、炭素数７〜３０の置換もしくは無置換のアリールオキシカルボニルアミノ基が好ましい。アリールオキシカルボニルアミノ基の例には、フェノキシカルボニルアミノ基、ｐ−クロロフェノキシカルボニルアミノ基、ｍ−ｎ−オクチルオキシフェノキシカルボニルアミノ基などを挙げることができる。置換基を有してもよいフェニルオキシカルボニルアミノ基が好ましい。
【００３３】
スルファモイルアミノ基は、炭素数０〜３０の置換もしくは無置換のスルファモイルアミノ基が好ましい。スルファモイルアミノ基の例には、スルファモイルアミノ基、Ｎ，Ｎ−ジメチルアミノスルホニルアミノ基、Ｎ−ｎ−オクチルアミノスルホニルアミノ基などを挙げることができる。
【００３４】
脂肪族（代表としてアルキル）もしくはアリールスルホニルアミノ基は、炭素数１〜３０の置換もしくは無置換の脂肪族スルホニルアミノ基（代表としてアルキルスルホニルアミノ基）、炭素数６〜３０の置換もしくは無置換のアリールスルホニルアミノ基（好ましくは置換基を有してもよいフェニルスルホニルアミノ基）が好ましい。例えば、メチルスルホニルアミノ基、ブチルスルホニルアミノ基、フェニルスルホニルアミノ基、２，３，５−トリクロロフェニルスルホニルアミノ基、ｐ−メチルフェニルスルホニルアミノ基などを挙げることができる。
【００３５】
脂肪族チオ基（代表としてアルキルチオ基）は、炭素数１〜３０の置換もしくは無置換のアルキルチオ基が好ましい。アルキルチオ基の例には、メチルチオ基、エチルチオ基、ｎ−ヘキサデシルチオ基などを挙げることができる。
【００３６】
スルファモイル基は、炭素数０〜３０の置換もしくは無置換のスルファモイル基が好ましい。スルファモイル基の例には、Ｎ−エチルスルファモイル基、Ｎ−（３−ドデシルオキシプロピル）スルファモイル基、Ｎ，Ｎ−ジメチルスルファモイル基、Ｎ−アセチルスルファモイル基、Ｎ−ベンゾイルスルファモイル基、Ｎ−（Ｎ’−フェニルカルバモイル）スルファモイル）基などを挙げることができる。
【００３７】
脂肪族（代表としてアルキル）もしくはアリールスルフィニル基は、炭素数１〜３０の置換または無置換の脂肪族スルフィニル基（代表としてアルキルスルフィニル基）、６〜３０の置換または無置換のアリールスルフィニル基（好ましくは置換基を有してもよいフェニルスルフィニル基）が好ましい。例えば、メチルスルフィニル基、エチルスルフィニル基、フェニルスルフィニル基、ｐ−メチルフェニルスルフィニル基などを挙げることができる。
脂肪族（代表としてアルキル）もしくはアリールスルホニル基は、炭素数１〜３０の置換または無置換の脂肪族スルホニル基（代表としてアルキルスルホニル基）、６〜３０の置換または無置換のアリールスルホニル基（好ましくは置換基を有してもよいフェニルスルホニル基）が好ましい。例えば、メチルスルホニル、エチルスルホニル、フェニルスルホニル、ｐ−トルエンスルホニル基などを挙げることができる。
【００３８】
アシル基は、ホルミル基、炭素数２〜３０の置換または無置換の脂肪族カルボニル基（代表としてアルキルカルボニル基）、炭素数７〜３０の置換もしくは無置換のアリールカルボニル基（好ましくは置換基を有してもよいフェニルカルボニル基）、炭素数４〜３０の置換もしくは無置換の炭素原子でカルボニル基と結合しているヘテロ環カルボニル基が好ましい。例えば、アセチル、ピバロイル、２−クロロアセチル、ステアロイル、ベンゾイル、ｐ−ｎ−オクチルオキシフェニルカルボニル、２−ピリジルカルボニル、２−フリルカルボニル基などを挙げることができる。
【００３９】
アリールオキシカルボニル基は、炭素数７〜３０の置換もしくは無置換のアリールオキシカルボニル基が好ましい。アリールオキシカルボニル基の例には、フェノキシカルボニル、ｏ−クロロフェノキシカルボニル、ｍ−ニトロフェノキシカルボニル、ｐ−ｔｅｒｔ−ブチルフェノキシカルボニル基などを挙げることができる。好ましくは置換基を有してもよいフェニルオキシカルボニル基である。
【００４０】
脂肪族オキシカルボニル基（代表としてアルコキシカルボニル基）は、炭素数２〜３０が好ましく、置換基を有してもよい。例えば、メトキシカルボニル、エトキシカルボニル、ｔｅｒｔ−ブトキシカルボニル、ｎ−オクタデシルオキシカルボニル基などを挙げることができる。
カルバモイル基は、炭素数１〜３０の置換もしくは無置換のカルバモイル基が好ましい。カルバモイル基の例には、カルバモイル、Ｎ−メチルカルバモイル、Ｎ，Ｎ−ジメチルカルバモイル、Ｎ，Ｎ−ジ−ｎ−オクチルカルバモイル、Ｎ−（メチルスルホニル）カルバモイル基などを挙げることができる。
【００４１】
アリールもしくはヘテロ環アゾ基として、例えば、フェニルアゾ、４−メトキシフェニルアゾ、４−ピバロイルアミノフェニルアゾ、２−ヒドロキシ−４−プロパノイルフェニルアゾ基などを挙げることができる。
イミド基として、例えば、Ｎ−スクシンイミド基、Ｎ−フタルイミド基などを挙げることができる。
これらに加え、ヒドロキシル基、シアノ基、ニトロ基、スルホ基、カルボキシル基が挙げられる。
これらの各基はさらに置換基を有してもよく、このような置換基としては、上述の置換基が挙げられる。
【００４２】
環Ａとして、好ましくは置換または無置換のベンゼン環であり、より好ましくはメチル基または塩素原子が置換したベンゼン環、または無置換のベンゼン環であり、最も好ましくは無置換のベンゼン環である。
【００４３】
Ｒ１として、好ましくは置換または無置換の炭素数１〜８のアルキル基、アリル基、置換または無置換の炭素数６〜１０のアリール基であり、より好ましくは置換または無置換の炭素数１〜６のアルキル基、アリル基であり、最も好ましくは無置換の炭素数１〜４のアルキル基である。
【００４４】
Ｒ２として、好ましくは置換または無置換の炭素数１〜８のアルキル基、アリル基、置換または無置換の炭素数６〜１０のアリール基であり、より好ましくは置換または無置換の炭素数１〜６のアルキル基、アリル基であり、最も好ましくは無置換の炭素数１〜４のアルキル基である。
【００４５】
Ｒ３として、好ましくは置換または無置換のアミノ基、置換または無置換のアルコキシ基であり、より好ましくは炭素数２〜８のジアルキルアミノ基、無置換のアミノ基、炭素数１〜６の無置換のアルコキシ基であり、最も好ましくは炭素数２〜４のジアルキルアミノ基、炭素数１〜４の無置換のアルコキシ基である。
【００４６】
Ｒ４として、好ましくは置換または無置換の炭素数１〜８のアルキル基、置換または無置換の炭素数６〜１０のアリール基であり、より好ましくは置換または無置換の炭素数１〜６のアルキル基、置換または無置換のフェニル基であり、最も好ましくは無置換のフェニル基である。
【００４７】
一般式（Ｙ１）で表される色素の好ましい置換基の組み合わせ（環Ａ、Ｒ１、Ｒ２、Ｒ３およびＲ４の組み合わせ）については、これらの置換基の少なくとも１つが前記の好ましい置換基である色素が好ましく、より多くの種々の置換基が前記好ましい置換基である色素がより好ましく、全ての置換基が前記好ましい基である色素が最も好ましい。
【００４８】
一般式（Ｙ１）で表される色素の好ましい置換基の組み合わせは、環Ａは置換または無置換のベンゼン環であり、Ｒ１が置換または無置換の炭素数１〜８のアルキル基、アリル基、置換または無置換の炭素数６〜１０のアリール基であり、Ｒ２が置換または無置換の炭素数１〜８のアルキル基、アリル基、置換または無置換の炭素数６〜１０のアリール基であり、Ｒ３は置換または無置換のアミノ基、置換または無置換のアルコキシ基であり、Ｒ４は置換または無置換の炭素数１〜８のアルキル基、置換または無置換の炭素数６〜１０アリール基である組み合わせである。
より好ましい置換基の組み合わせは、環Ａは置換または無置換のベンゼン環であり、Ｒ１が置換または無置換の炭素数１〜６のアルキル基、アリル基、置換または無置換のフェニル基であり、Ｒ２が置換または無置換の炭素数１〜６のアルキル基、アリル基、置換または無置換のフェニル基であり、Ｒ３は置換または無置換のアミノ基、置換または無置換のアルコキシ基であり、Ｒ４は置換または無置換の炭素数１〜６のアルキル基、置換または無置換のフェニル基である組み合わせである。
最も好ましい置換基の組み合わせは、環Ａはメチル基または塩素原子で置換されたベンゼン環または無置換のベンゼン環であり、Ｒ１が置換または無置換の炭素数１〜４のアルキル基、アリル基であり、Ｒ２が置換または無置換の炭素数１〜４のアルキル基、アリル基であり、Ｒ３は置換または無置換のアミノ基、置換または無置換のアルコキシ基であり、Ｒ４は置換または無置換のフェニル基である組み合わせである。
【００４９】
【化２】
2009073190.tif 000003
【００５０】
（一般式（Ｙ２）中、Ｒ５は置換または無置換のアルキル基、置換または無置換のアルケニル基を表し、Ｒ６およびＲ７は、各々独立に置換または無置換のアルキル基を表し、Ｒ８は置換または無置換のアルキル基、置換または無置換のアリール基、置換または無置換のアルコキシ基、置換または無置換のアミノ基を表し、Ｒ９は置換または無置換のアルキル基、置換または無置換のアリール基を表す。）
【００５１】
Ｒ５、Ｒ６、Ｒ７、Ｒ８およびＲ９の各基はさらに置換基を有していてもよい。Ｒ５、Ｒ６、Ｒ７、Ｒ８およびＲ９の各基が置換していてもよい置換基は、一般式（Ｙ１）の環Ａ、Ｒ１、Ｒ２、Ｒ３およびＲ４の各基が置換してもよい置換基と同じである。
【００５２】
Ｒ５として、好ましくは置換または無置換の炭素数１〜８のアルキル基、アリル基であり、より好ましくは置換または無置換の炭素数１〜６のアルキル基、アリル基であり、最も好ましくは置換または無置換の炭素数１〜４のアルキル基である。
【００５３】
Ｒ６として、好ましくは置換または無置換の炭素数１〜８のアルキル基、アリル基であり、より好ましくは置換または無置換の炭素数１〜６のアルキル基、アリル基であり、最も好ましくは置換または無置換の炭素数１〜４のアルキル基である。
【００５４】
Ｒ７として、好ましくは置換または無置換の炭素数１〜８のアルキル基、アリル基であり、より好ましくは置換または無置換の炭素数１〜６のアルキル基、アリル基であり、最も好ましくは置換または無置換の炭素数１〜４のアルキル基である。
【００５５】
Ｒ８として、好ましくは置換または無置換のアミノ基、置換または無置換のアルコキシ基であり、より好ましくは炭素数２〜８のジアルキルアミノ基、無置換のアミノ基、炭素数１〜６の無置換のアルコキシ基であり、最も好ましくは炭素数２〜４のジアルキルアミノ基、炭素数１〜４の無置換のアルコキシ基である。
【００５６】
Ｒ９として、好ましくは置換または無置換の炭素数１〜８のアルキル基、置換または無置換の炭素数６〜１０のアリール基であり、より好ましくは置換または無置換の炭素数１〜６のアルキル基、置換または無置換のフェニル基であり、最も好ましくは無置換のフェニル基である。
【００５７】
一般式（Ｙ２）で表される色素の好ましい置換基の組み合わせ（Ｒ５、Ｒ６、Ｒ７、Ｒ８およびＲ９の組み合わせ）については、これらの置換基の少なくとも１つが前記の好ましい置換基である色素が好ましく、より多くの種々の置換基が前記好ましい置換基である色素がより好ましく、全ての置換基が前記好ましい基である色素が最も好ましい。
【００５８】
一般式（Ｙ２）で表される色素の好ましい置換基の組み合わせは、Ｒ５は置換または無置換の炭素数１〜８のアルキル基、アリル基であり、Ｒ６は置換または無置換の炭素数１〜８のアルキル基であり、Ｒ７は置換または無置換の炭素数１〜８のアルキル基であり、Ｒ８は置換または無置換の炭素数１〜８のアルキル基、置換または無置換の炭素数６〜１０のアリール基、置換または無置換のアルコキシ基、置換または無置換のアミノ基であり、Ｒ９は置換または無置換の炭素数１〜８のアルキル基、置換または無置換の炭素数６〜１０のアリール基である組み合わせである。
より好ましい置換基の組み合わせは、Ｒ５は置換または無置換の炭素数１〜６のアルキル基、アリル基であり、Ｒ６は置換または無置換の炭素数１〜６のアルキル基であり、Ｒ７は置換または無置換の炭素数１〜６のアルキル基であり、Ｒ８は置換または無置換の炭素数１〜６のアルキル基、置換または無置換のフェニル基、置換または無置換のアルコキシ基、置換または無置換のアミノ基であり、Ｒ９は置換または無置換の炭素数１〜６のアルキル基、置換または無置換のフェニル基である組み合わせである。
最も好ましい置換基の組み合わせは、Ｒ５は無置換の炭素数１〜４のアルキル基であり、Ｒ６は無置換の炭素数１〜４のアルキル基であり、Ｒ７は無置換の炭素数１〜４のアルキル基であり、Ｒ８はメトキシ基、エトキシ基、ジメチルアミノ基であり、Ｒ９は無置換のフェニル基である組み合わせである。
【００５９】
【化３】
2009073190.tif 000004
【００６０】
（一般式（Ｙ３）中、Ｒ１０は水素原子、置換または無置換のアルキル基を表し、Ｒ１１は水素原子またはハロゲン原子を表し、Ｒ１２は置換または無置換のアルコキシカルボニル基、置換または無置換のアリールオキシカルボニル基、置換または無置換のカルバモイル基を表す。）
【００６１】
Ｒ１０およびＲ１２の各基はさらに置換基を有していてもよい。Ｒ１０およびＲ１２の各基が置換していてもよい置換基は、一般式（Ｙ１）の環Ａ、Ｒ１、Ｒ２、Ｒ３およびＲ４の各基が置換してもよい置換基と同じである。
【００６２】
Ｒ１０として、好ましくは水素原子、置換または無置換の炭素数１〜８のアルキル基であり、より好ましくは水素原子、置換または無置換の炭素数１〜６のアルキル基であり、最も好ましくは水素原子、無置換の炭素数２〜４のアルキル基である。
【００６３】
Ｒ１１として、好ましくは水素原子、塩素原子、臭素原子であり、より好ましくは水素原子、臭素原子であり、最も好ましくは水素原子である。
【００６４】
Ｒ１２として、好ましくは無置換のアルコキシカルボニル基、無置換のアリールオキシカルボニル基、置換または無置換のカルバモイル基であり、より好ましくは、無置換の炭素数２〜１０のアルコキシカルボニル基、炭素数２〜１２のジアルキルカルバモイル基であり、最も好ましくは炭素数２〜１０のジアルキルカルボモイル基である。
【００６５】
一般式（Ｙ３）で表される色素の好ましい置換基の組み合わせ（Ｒ１０、Ｒ１１およびＲ１２の組み合わせ）については、これらの置換基の少なくとも１つが前記の好ましい置換基である色素が好ましく、より多くの種々の置換基が前記好ましい置換基である色素がより好ましく、全ての置換基が前記好ましい基である色素が最も好ましい。
【００６６】
一般式（Ｙ３）で表される色素の好ましい置換基の組み合わせは、Ｒ１０が水素原子、置換または無置換の炭素数１〜８のアルキル基であり、Ｒ１１が水素原子、塩素原子、臭素原子であり、Ｒ１２が無置換のアルコキシカルボニル基、無置換のアリールオキシカルボニル基、置換または無置換のカルバモイル基である組み合わせである。
より好ましい置換基の組み合わせは、Ｒ１０が水素原子、置換または無置換の炭素数１〜６のアルキル基であり、Ｒ１１が水素原子、臭素原子であり、Ｒ１２が無置換の炭素数２〜１０のアルコキシカルボニル基、炭素数２〜１２のジアルキルカルバモイル基である組み合わせである。
最も好ましい置換基の組み合わせは、Ｒ１０が水素原子、無置換の炭素数２〜４のアルキル基であり、Ｒ１１が水素原子であり、Ｒ１２が炭素数２〜１０のジアルキルカルボモイジアルキルカルボモイル基である組み合わせである。
【００６７】
【化４】
2009073190.tif 000005
【００６８】
（一般式（Ｙ４）中、環Ｂは置換または無置換のアリール基、置換または無置換の芳香族複素環基を表し、Ｒ１３は置換または無置換のアルキル基を表し、Ｒ１４は置換または無置換のアルキル基、置換または無置換のアリール基を表す。）
【００６９】
環Ｂ、Ｒ１３およびＲ１４の各基はさらに置換基を有していてもよい。環Ｂ、Ｒ１３およびＲ１４の各基が置換していてもよい置換基は、一般式（Ｙ１）の環Ａ、Ｒ１、Ｒ２、Ｒ３およびＲ４の各基が置換してもよい置換基と同じである。
【００７０】
環Ｂとして、好ましくは置換または無置換の炭素数６〜１０のアリール基、置換または無置換のピラゾリル基、置換または無置換のチアジアゾリル基であり、より好ましくは置換または無置換のフェニル基、置換または無置換の１，３，４−チアジアゾリル基であり、最も好ましくは４−ニトロフェニル基、炭素数１〜６のチオアルキル基が置換した１，３，４−チアジアゾリル基である。
【００７１】
Ｒ１３として、好ましくは置換または無置換の炭素数１〜８のアルキル基であり、より好ましくは置換または無置換の炭素数１〜６のアルキル基であり、最も好ましくは無置換の炭素数１〜４のアルキル基である。
【００７２】
Ｒ１４として、好ましくは置換または無置換の炭素数１〜８のアルキル基、置換または無置換の炭素数６〜１０のアリール基であり、より好ましくは置換または無置換の炭素数１〜６のアルキル基、置換または無置換のフェニル基であり、最も好ましくは無置換の炭素数１〜４のアルキル基、置換または無置換のフェニル基である。
【００７３】
一般式（Ｙ４）で表される色素の好ましい置換基の組み合わせ（環Ｂ、Ｒ１３およびＲ１４の組み合わせ）については、これらの置換基の少なくとも１つが前記の好ましい置換基である色素が好ましく、より多くの種々の置換基が前記好ましい置換基である色素がより好ましく、全ての置換基が前記好ましい基である色素が最も好ましい。
【００７４】
一般式（Ｙ４）で表される色素の好ましい置換基の組み合わせは、環Ｂが置換または無置換の炭素数６〜１０のアリール基、置換または無置換のピラゾリル基、置換または無置換のチアジアゾリル基であり、Ｒ１３が置換または無置換の炭素数１〜８のアルキル基であり、Ｒ１４が置換または無置換の炭素数１〜８のアルキル基、置換または無置換の炭素数６〜１０のアリール基である組み合わせである。
より好ましい置換基の置換基の組み合わせは、環Ｂが置換または無置換のフェニル基、置換または無置換の１，３，４−チアジアゾリル基であり、Ｒ１３が置換または無置換の炭素数１〜６のアルキル基であり、Ｒ１４が置換または無置換の炭素数１〜６のアルキル基、置換または無置換のフェニル基である組み合わせである。
最も好ましい置換基の置換基の組み合わせは、環Ｂが４−ニトロフェニル基、炭素数１〜６のチオアルキル基が置換した１，３，４−チアジアゾリル基であり、Ｒ１３が無置換の炭素数１〜４のアルキル基であり、Ｒ１４が無置換の炭素数１〜４のアルキル基、置換または無置換のフェニル基である組み合わせである。
【００７５】
【化５】
2009073190.tif 000006
【００７６】
（一般式（Ｙ５）中、Ｒ１５、Ｒ１６、Ｒ１７およびＲ１８は各々独立に、置換または無置換のアルキル基、置換または無置換のアリール基を表す。）
【００７７】
Ｒ１５、Ｒ１６、Ｒ１７およびＲ１８の各基はさらに置換基を有していてもよい。Ｒ１５、Ｒ１６、Ｒ１７およびＲ１８の各基が置換していてもよい置換基は、一般式（Ｙ１）の環Ａ、Ｒ１、Ｒ２、Ｒ３およびＲ４の各基が置換してもよい置換基と同じである。
【００７８】
Ｒ１５として、好ましくは置換または無置換の炭素数１〜８のアルキル基、置換または無置換の炭素数６〜１０のアリール基であり、より好ましくは置換または無置換の炭素数１〜６のアルキル基、置換または無置換のフェニル基であり、最も好ましくは無置換の炭素数１〜４のアルキル基である。
【００７９】
Ｒ１６として、好ましくは置換または無置換の炭素数１〜８のアルキル基、置換または無置換の炭素数６〜１０のアリール基であり、より好ましくは置換または無置換の炭素数１〜６のアルキル基、置換または無置換のフェニル基であり、最も好ましくは無置換の炭素数１〜４のアルキル基である。
【００８０】
Ｒ１７として、好ましくは置換または無置換の炭素数１〜８のアルキル基、置換または無置換の炭素数６〜１０のアリール基であり、より好ましくは置換または無置換の炭素数１〜６のアルキル基、置換または無置換のフェニル基であり、最も好ましくは無置換のフェニル基である。
【００８１】
Ｒ１８として、好ましくは置換または無置換の炭素数１〜８のアルキル基、置換または無置換の炭素数６〜１０のアリール基であり、より好ましくは置換または無置換の炭素数１〜６のアルキル基、置換または無置換のフェニル基であり、最も好ましくは無置換のフェニル基である。
【００８２】
一般式（Ｙ５）で表される色素の好ましい置換基の組み合わせ（Ｒ１５、Ｒ１６、Ｒ１７およびＲ１８の組み合わせ）については、これらの置換基の少なくとも１つが前記の好ましい置換基である色素が好ましく、より多くの種々の置換基が前記好ましい置換基である色素がより好ましく、全ての置換基が前記好ましい基である色素が最も好ましい。
【００８３】
一般式（Ｙ５）で表される色素の好ましい置換基の組み合わせは、Ｒ１５が置換または無置換の炭素数１〜８のアルキル基、置換または無置換の炭素数６〜１０のアリール基であり、Ｒ１６が置換または無置換の炭素数１〜８のアルキル基、置換または無置換の炭素数６〜１０のアリール基であり、Ｒ１７が置換または無置換の炭素数１〜８のアルキル基、置換または無置換の炭素数６〜１０のアリール基であり、Ｒ１８が置換または無置換の炭素数１〜８のアルキル基、置換または無置換の炭素数６〜１０のアリール基である組み合わせである。
より好ましい置換基の組み合わせは、Ｒ１５が置換または無置換の炭素数１〜６のアルキル基であり、Ｒ１６が置換または無置換の炭素数１〜６のアルキル基であり、Ｒ１７が置換または無置換のフェニル基であり、Ｒ１８が置換または無置換のフェニル基である組み合わせである。
最も好ましい置換基の組み合わせは、Ｒ１５が置換または無置換の炭素数１〜４のアルキル基であり、Ｒ１６が置換または無置換の炭素数１〜４のアルキル基であり、Ｒ１７が無置換のフェニル基であり、Ｒ１８が無置換のフェニル基である組み合わせである。
【００８４】
【化６】
2009073190.tif 000007
【００８５】
（一般式（Ｙ６）中、環Ｃ、環Ｄおよび環Ｅは各々独立に置換または無置換のベンゼン環を表す。）
【００８６】
環Ｃ、環Ｄおよび環Ｅの各基はさらに置換基を有していてもよい。環Ｃ、環Ｄおよび環Ｅの各基が置換していてもよい置換基は、一般式（Ｙ１）の環Ａ、Ｒ１、Ｒ２、Ｒ３およびＲ４の各基が置換してもよい置換基と同じである。
【００８７】
環Ｃとして、好ましくは炭素数１〜８のアルキル基が置換したベンゼン環、炭素数１〜８のアルコキシ基が置換したベンゼン環、ヒドロキシル基が置換したベンゼン環、または無置換のベンゼン環であり、より好ましくは炭素数１〜６のアルキル基が置換したベンゼン環、炭素数１〜６のアルコキシ基が置換したベンゼン環、ヒドロキシル基が置換したベンゼン環であり、最も好ましくは炭素数１〜４のアルキル基が置換したベンゼン環、炭素数１〜４のアルコキシ基が置換したベンゼン環である。
【００８８】
環Ｄとして、好ましくは炭素数１〜８のアルキル基が置換したベンゼン環、または無置換のベンゼン環であり、より好ましくは炭素数１〜６のアルキル基が置換したベンゼン環、または無置換のベンゼン環であり、最も好ましくは炭素数１〜４のアルキル基が置換したベンゼン環、または無置換のベンゼン環である。
【００８９】
環Ｅとして、好ましくはヒドロキシル基と炭素数１〜８のアルキル基が置換したベンゼン環またはヒドロキシル基と炭素数１〜８のアルコキシ基が置換したベンゼン環であり、より好ましくはヒドロキシル基と炭素数１〜６のアルキル基が置換したベンゼン環またはヒドロキシル基と炭素数１〜６のアルコキシ基が置換したベンゼン環であり、好ましくはヒドロキシル基と炭素数１〜４のアルキル基が置換したベンゼン環またはヒドロキシル基と炭素数１〜４のアルコキシ基が置換したベンゼン環である。
【００９０】
【化７】
2009073190.tif 000008
【００９１】
（一般式（Ｙ７）中、環Ｆは置換または無置換のベンゼン環を表し、Ｒ１９およびＲ２０は各々独立に水素原子、置換または無置換のアルキル基、置換または無置換のアルケニル基、置換または無置換のアリール基を表す。）
【００９２】
環Ｆ、Ｒ１９およびＲ２０の各基はさらに置換基を有していてもよい。環Ｆ、Ｒ１９およびＲ２０の各基が置換していてもよい置換基は、一般式（Ｙ１）の環Ａ、Ｒ１、Ｒ２、Ｒ３およびＲ４の各基が置換してもよい置換基と同じである。
【００９３】
環Ｆとして、好ましくは置換または無置換のベンゼン環であり、より好ましくはメチル基または塩素原子が置換したベンゼン環、または無置換のベンゼン環であり、最も好ましくはメチル基が置換したベンゼン環である。
【００９４】
Ｒ１９として、好ましくは置換または無置換の炭素数１〜８のアルキル基、アリル基、置換または無置換の炭素数６〜１０のアリール基であり、より好ましくは置換または無置換の炭素数１〜６のアルキル基、アリル基であり、最も好ましくは無置換の炭素数１〜４のアルキル基である。
【００９５】
Ｒ２０として、好ましくは置換または無置換の炭素数１〜８のアルキル基、アリル基、置換または無置換の炭素数６〜１０のアリール基であり、より好ましくは置換または無置換の炭素数１〜６のアルキル基、アリル基であり、最も好ましくは置換または無置換の炭素数１〜４のアルキル基である。
【００９６】
一般式（Ｙ７）で表される色素の好ましい置換基の組み合わせ（環Ｆ、Ｒ１９およびＲ２０の組み合わせ）については、これらの置換基の少なくとも１つが前記の好ましい置換基である色素が好ましく、より多くの種々の置換基が前記好ましい置換基である色素がより好ましく、全ての置換基が前記好ましい基である色素が最も好ましい。
【００９７】
一般式（Ｙ７）で表される色素の好ましい置換基の組み合わせは、環Ｆが置換または無置換のベンゼン環であり、Ｒ１９が置換または無置換の炭素数１〜８のアルキル基、アリル基、置換または無置換の炭素数６〜１０のアリール基であり、Ｒ２０が置換または無置換の炭素数１〜８のアルキル基、アリル基、置換または無置換の炭素数６〜１０のアリール基である組み合わせである。
より好ましい置換基の組み合わせは、環Ｆが置換または無置換のベンゼン環であり、Ｒ１９が置換または無置換の炭素数１〜６のアルキル基、アリル基、置換または無置換のフェニル基であり、Ｒ２０が置換または無置換の炭素数１〜６のアルキル基、アリル基、置換または無置換のフェニル基である組み合わせである。
最も好ましい置換基の組み合わせは、環Ｆがメチル基が置換したベンゼン環であり、Ｒ１９が無置換の炭素数１〜４のアルキル基であり、Ｒ２０が置換を有する炭素数１〜４のアルキル基である組み合わせである。
【００９８】
【化８】
2009073190.tif 000009
【００９９】
（一般式（Ｙ８）中、環Ｇは置換または無置換のベンゼン環であり、Ｒ２１およびＲ２２は各々独立に水素原子、置換または無置換のアルキル基を表す。）
【０１００】
環Ｇ、Ｒ２１およびＲ２２の各基はさらに置換基を有していてもよい。環Ｇ、Ｒ２１およびＲ２２の各基が置換していてもよい置換基は、一般式（Ｙ１）の環Ａ、Ｒ１、Ｒ２、Ｒ３およびＲ４の各基が置換してもよい置換基と同じである。
【０１０１】
環Ｇとして、好ましくは置換基を有するベンゼン環であり、より好ましくは置換基または無置換のアルコキシカルボニル基が置換したベンゼン環、置換または無置換のカルバモイル基が置換したベンゼン環、置換または無置換のスルファモイル基が置換したベンゼン環であり、最も好ましくは置換基または無置換のアルコキシカルボニル基が置換したベンゼン環である。
【０１０２】
Ｒ２１として、好ましくは置換または無置換の炭素数１〜８のアルキル基であり、より好ましくは置換または無置換の炭素数１〜６のアルキル基であり、最も好ましくは置換または無置換の炭素数１〜４のアルキル基である。
【０１０３】
Ｒ２２として、好ましくは置換または無置換の炭素数１〜８のアルキル基であり、より好ましくは置換または無置換の炭素数１〜６のアルキル基であり、最も好ましくは置換または無置換の炭素数１〜４のアルキル基である。
【０１０４】
一般式（Ｙ８）で表される色素の好ましい置換基の組み合わせ（環Ｇ、Ｒ２１およびＲ２２の組み合わせ）については、これらの置換基の少なくとも１つが前記の好ましい置換基である色素が好ましく、より多くの種々の置換基が前記好ましい置換基である色素がより好ましく、全ての置換基が前記好ましい基である色素が最も好ましい。
【０１０５】
一般式（Ｙ８）で表される色素の好ましい置換基の組み合わせは、環Ｇが置換基を有するベンゼン環であり、Ｒ２１が置換または無置換の炭素数１〜８のアルキル基であり、Ｒ２２が置換または無置換の炭素数１〜８のアルキル基である組み合わせである。
より好ましい置換基の組み合わせは、環Ｇが置換基または無置換のアルコキシカルボニル基が置換したベンゼン環であり、Ｒ２１が置換または無置換の炭素数１〜６のアルキル基であり、Ｒ２２が置換または無置換の炭素数１〜６のアルキル基である組み合わせである。
最も好ましい置換基の組み合わせは、環Ｇが置換基または無置換のアルコキシカルボニル基が置換したベンゼン環であり、Ｒ２１が置換または無置換の炭素数１〜４のアルキル基であり、Ｒ２２が置換または無置換の炭素数１〜４のアルキル基である組み合わせである。
【０１０６】
【化９】
2009073190.tif 000010
【０１０７】
（一般式（Ｙ９）中、Ｒ２３は置換または無置換のアルキル基、置換または無置換のアルケニル基を表す。）
【０１０８】
Ｒ２３はさらに置換基を有していてもよい。Ｒ２３が置換していてもよい置換基は、一般式（Ｙ１）の環Ａ、Ｒ１、Ｒ２、Ｒ３およびＲ４の各基が置換してもよい置換基と同じである。
【０１０９】
Ｒ２３として、好ましくは置換または無置換の炭素数１〜８のアルキル基、アリル基であり、より好ましくは置換または無置換の炭素数１〜６のアルキル基、アリル基であり、最も好ましくは置換または無置換の炭素数１〜４アルキル基、アリル基である。
【０１１０】
【化１０】
2009073190.tif 000011
【０１１１】
（一般式（Ｍ１）中、環Ｈは置換または無置換のベンゼン環または、置換または無置換のピリジン環であり、Ｒ２４、Ｒ２５、Ｒ２６およびＲ２７は各々独立に置換または無置換のアルキル基、置換または無置換のアルケニル基、置換または無置換のアリール基を表す。）
【０１１２】
環Ｈ、Ｒ２４、Ｒ２５、Ｒ２６、Ｒ２７の各基はさらに置換基を有していてもよい。環Ｈ、Ｒ２４、Ｒ２５、Ｒ２６、Ｒ２７の各基が置換していてもよい置換基は、一般式（Ｙ１）の環Ａ、Ｒ１、Ｒ２、Ｒ３およびＲ４の各基が置換してもよい置換基と同じである。
【０１１３】
環Ｈとして、好ましくは炭素数１〜４のアルキル基が置換したベンゼン環、または無置換のベンゼン環であり、より好ましくは炭素数１〜２のアルキル基が置換したベンゼン環、または無置換のベンゼン環であり、最も好ましくは無置換のベンゼン環である。
【０１１４】
Ｒ２４として、好ましくは置換または無置換の炭素数１〜８のアルキル基、置換または無置換の炭素数６〜１０のアリール基であり、より好ましくは置換または無置換炭素数１〜６のアルキル基、置換または無置換のフェニル基であり、最も好ましくは２−クロロフェニル基である。
【０１１５】
Ｒ２５として、好ましくは置換または無置換の炭素数１〜８のアルキル基、置換または無置換の炭素数６〜１０のアリール基であり、より好ましくは置換または無置換の炭素数１〜６のアルキル基置換または無置換のフェニル基であり、最も好ましくは置換または無置換の炭素数１〜４のアルキル基である。
【０１１６】
Ｒ２６として、好ましくは置換または無置換の炭素数１〜８のアルキル基、アリル基であり、より好ましくは置換または無置換の炭素数１〜６のアルキル基、アリル基であり、最も好ましくは置換または無置換の炭素数１〜４のアルキル基である。
【０１１７】
Ｒ２７として、好ましくは置換または無置換の炭素数１〜８のアルキル基、アリル基であり、より好ましくは置換または無置換の炭素数１〜６のアルキル基、アリル基であり、最も好ましくは置換または無置換の炭素数１〜４のアルキル基である。
【０１１８】
一般式（Ｍ１）で表される色素の好ましい置換基の組み合わせ（環Ｈ、Ｒ２４、Ｒ２５、Ｒ２６およびＲ２７の組み合わせ）については、これらの置換基の少なくとも１つが前記の好ましい置換基である色素が好ましく、より多くの種々の置換基が前記好ましい置換基である色素がより好ましく、全ての置換基が前記好ましい基である色素が最も好ましい。
【０１１９】
一般式（Ｍ１）で表される色素の好ましい置換基の組み合わせは、環Ｈが無置換のベンゼン環であり、Ｒ２４が置換または無置換の炭素数１〜８のアルキル基、置換または無置換の炭素数６〜１０のアリール基であり、Ｒ２５が置換または無置換の炭素数１〜８のアルキル基、置換または無置換の炭素数６〜１０のアリール基であり、Ｒ２６が置換または無置換の炭素数１〜８のアルキル基、アリル基であり、Ｒ２７が置換または無置換の炭素数１〜８のアルキル基、アリル基である組み合わせである。
より好ましい置換基の組み合わせは、環Ｈが無置換のベンゼン環であり、Ｒ２４が置換または無置換のフェニル基であり、Ｒ２５が置換または無置換の炭素数１〜８のアルキル基であり、Ｒ２６が置換または無置換の炭素数１〜６のアルキル基であり、Ｒ２７が置換または無置換の炭素数１〜６のアルキル基である組み合わせである。
最も好ましい置換基の組み合わせは、環Ｈが無置換のベンゼン環であり、Ｒ２４が２−クロロフェニル基であり、Ｒ２５が置換または無置換の炭素数１〜４のアルキル基であり、Ｒ２６が置換または無置換の炭素数１〜４のアルキル基であり、Ｒ２７が置換または無置換の炭素数１〜４のアルキル基である組み合わせである。
【０１２０】
【化１１】
2009073190.tif 000012
【０１２１】
（一般式（Ｍ２）中、環Ｉは置換または無置換のベンゼン環または、置換または無置換のピリジン環であり、Ｒ２８、Ｒ２９、Ｒ３０およびＲ３１は各々独立に置換または無置換のアルキル基、置換または無置換のアルケニル基、置換または無置換のアリール基を表す。）
【０１２２】
環Ｉ、Ｒ２８、Ｒ２９、Ｒ３０、Ｒ３１の各基はさらに置換基を有していてもよい。環Ｉ、Ｒ２８、Ｒ２９、Ｒ３０、Ｒ３１の各基が置換していてもよい置換基は、一般式（Ｙ１）の環Ａ、Ｒ１、Ｒ２、Ｒ３およびＲ４の各基が置換してもよい置換基と同じである。
【０１２３】
環Ｉとして、好ましくは置換または無置換のピリジン環、または無置換のベンゼン環であり、より好ましくは炭素数１〜２のアルキル基が置換したピリジン環、または無置換のベンゼン環であり、最も好ましくは炭素数１〜２のアルキル基が置換したピリジン環である。
【０１２４】
Ｒ２８として、好ましくは置換または無置換の炭素数１〜８のアルキル基、置換または無置換の炭素数６〜１０のアリール基であり、より好ましくは置換または無置換の炭素数１〜６のアルキル基、置換または無置換のフェニル基であり、最も好ましくは置換または無置換の炭素数１〜４のアルキル基である。
【０１２５】
Ｒ２９として、好ましくは置換または無置換の炭素数１〜８のアルキル基、置換または無置換の炭素数６〜１０のアリール基であり、より好ましくは置換または無置換の炭素数１〜６のアルキル基、置換または無置換のフェニル基であり、最も好ましくは置換または無置換の炭素数１〜４のアルキル基である。
【０１２６】
Ｒ３０として、好ましくは置換または無置換の炭素数１〜８のアルキル基、置換または無置換の炭素数６〜１０のアリール基であり、より好ましくは置換または無置換の炭素数１〜６のアルキル基、置換または無置換のフェニル基であり、最も好ましくは置換または無置換の炭素数１〜４のアルキル基である。
【０１２７】
Ｒ３１として、好ましくは置換または無置換の炭素数１〜８のアルキル基、置換または無置換の炭素数６〜１０のアリール基であり、より好ましくは置換または無置換の炭素数１〜６のアルキル基、置換または無置換のフェニル基であり、最も好ましくは置換または無置換の炭素数１〜４のアルキル基である。
【０１２８】
一般式（Ｍ２）で表される色素の好ましい置換基の組み合わせ（環Ｉ、Ｒ２８、Ｒ２９、Ｒ３０およびＲ３１の組み合わせ）については、これらの置換基の少なくとも１つが前記の好ましい置換基である色素が好ましく、より多くの種々の置換基が前記好ましい置換基である色素がより好ましく、全ての置換基が前記好ましい基である色素が最も好ましい。
【０１２９】
一般式（Ｍ２）で表される色素の好ましい置換基の組み合わせは、環Ｉが置換または無置換のピリジン環、無置換のベンゼン環であり、Ｒ２８が置換または無置換の炭素数１〜８のアルキル基、置換または無置換の炭素数６〜１０のアリール基であり、Ｒ２９が置換または無置換の炭素数１〜８のアルキル基、置換または無置換の炭素数６〜１０のアリール基であり、Ｒ３０が置換または無置換の炭素数１〜８のアルキル基、アリル基であり、Ｒ３１が置換または無置換の炭素数１〜８のアルキル基、アリル基である組み合わせである。
より好ましい置換基の組み合わせは、環Ｉが置換または無置換のピリジン環、無置換のベンゼン環であり、Ｒ２８が置換または無置換の炭素数１〜６のアルキル基であり、Ｒ２９が置換または無置換の炭素数１〜６のアルキル基であり、Ｒ３０が置換または無置換の炭素数１〜６のアルキル基であり、Ｒ３１が置換または無置換の炭素数１〜６のアルキル基である組み合わせである。
最も好ましい置換基の組み合わせは、好ましい置換基の組み合わせは、環Ｉが置換または無置換のピリジン環、無置換のベンゼン環であり、Ｒ２８が置換または無置換の炭素数１〜４のアルキル基であり、Ｒ２９が置換または無置換の炭素数１〜４のアルキル基であり、Ｒ３０が置換または無置換の炭素数１〜４のアルキル基であり、Ｒ３１が置換または無置換の炭素数１〜４のアルキル基である組み合わせである。
【０１３０】
【化１２】
2009073190.tif 000013
【０１３１】
（一般式（Ｍ３）中、環Ｊは置換または無置換のベンゼン環を表し、Ｒ３２、Ｒ３３およびＲ３４は各々独立に置換または無置換のアルキル基、置換または無置換のアルケニル基、置換または無置換のアリール基を表す。）
【０１３２】
環Ｊ、Ｒ３２、Ｒ３３およびＲ３４の各基はさらに置換基を有していてもよい。環Ｊ、Ｒ３２、Ｒ３３およびＲ３４の各基が置換していてもよい置換基は、一般式（Ｙ１）の環Ａ、Ｒ１、Ｒ２、Ｒ３およびＲ４の各基が置換してもよい置換基と同じである。
【０１３３】
環Ｊとして、好ましくは炭素数２〜８のアシルアミノ基が置換されたベンゼン環であり、より好ましくは炭素数２〜６のアシルアミノ基が置換されたベンゼン環であり、最も好ましくは炭素数２〜４のアシルアミノ基が置換されたベンゼン環である。
【０１３４】
Ｒ３２として、好ましくは置換または無置換の炭素数１〜８のアルキル基、アリル基、置換または無置換の炭素数６〜１０のアリール基であり、より好ましくは置換または無置換の炭素数１〜６のアルキル基、アリル基、置換または無置換のフェニル基であり、最も好ましくは置換または無置換の炭素数１〜４のアルキル基、アリル基である。
【０１３５】
Ｒ３３として、好ましくは置換または無置換の炭素数１〜８のアルキル基、アリル基、置換または無置換の炭素数６〜１０のアリール基であり、より好ましくは置換または無置換の炭素数１〜６のアルキル基、アリル基、置換または無置換のフェニル基であり、最も好ましくは置換または無置換の炭素数１〜４のアルキル基、アリル基である。
【０１３６】
Ｒ３４として、好ましくは置換または無置換の炭素数１〜８のアルキル基、アリル基、置換または無置換の炭素数６〜１０のアリール基であり、より好ましくは置換または無置換の炭素数１〜６のアルキル基、アリル基、置換または無置換のフェニル基であり、最も好ましくは置換または無置換の炭素数１〜４のアルキル基、アリル基である。
【０１３７】
一般式（Ｍ３）で表される色素の好ましい置換基の組み合わせ（環Ｊ、Ｒ３２、Ｒ３３およびＲ３４の組み合わせ）については、これらの置換基の少なくとも１つが前記の好ましい置換基である色素が好ましく、より多くの種々の置換基が前記好ましい置換基である色素がより好ましく、全ての置換基が前記好ましい基である色素が最も好ましい。
【０１３８】
一般式（Ｍ３）で表される色素の好ましい置換基の組み合わせは、環Ｊが炭素数２〜８のアシルアミノ基が置換されたベンゼン環であり、Ｒ３２は置換または無置換の炭素数１〜８のアルキル基、アシル基であり、Ｒ３３は置換または無置換の炭素数１〜８のアルキル基、アリル基であり、Ｒ３４は置換または無置換の炭素数１〜８のアルキル基、アリル基である組み合わせである。
より好ましい置換基の組み合わせは、環Ｊが炭素数２〜６のアシルアミノ基が置換されたベンゼン環であり、Ｒ３２は置換または無置換の炭素数１〜６のアルキル基、アシル基であり、Ｒ３３は置換または無置換の炭素数１〜６のアルキル基、アリル基であり、Ｒ３４は置換または無置換の炭素数１〜６のアルキル基、アリル基である組み合わせである。
最も好ましい置換基の組み合わせは、環Ｊが炭素数２〜４のアシルアミノ基が置換されたベンゼン環であり、Ｒ３２は置換または無置換の炭素数１〜４のアルキル基、アシル基であり、Ｒ３３は置換または無置換の炭素数１〜４のアルキル基、アリル基であり、Ｒ３４は置換または無置換の炭素数１〜４のアルキル基、アリル基である組み合わせである。
【０１３９】
【化１３】
2009073190.tif 000014
【０１４０】
（一般式（Ｍ４）中、環Ｋは置換または無置換のベンゼン環であり、Ｒ３５、Ｒ３６およびＲ３７は各々独立に置換または無置換のアルキル基、置換または無置換のアルケニル基、置換または無置換のアリール基を表す。）
【０１４１】
環Ｋ、Ｒ３５、Ｒ３６およびＲ３７の各基はさらに置換基を有していてもよい。環Ｋ、Ｒ３５、Ｒ３６およびＲ３７の各基が置換していてもよい置換基は、一般式（Ｙ１）の環Ａ、Ｒ１、Ｒ２、Ｒ３およびＲ４の各基が置換してもよい置換基と同じである。
【０１４２】
環Ｋとして、好ましくは炭素数２〜８のアシルアミノ基が置換されたベンゼン環であり、より好ましくは炭素数２〜６のアシルアミノ基が置換されたベンゼン環であり、最も好ましくは炭素数２〜４のアシルアミノ基が置換されたベンゼン環である。
【０１４３】
Ｒ３５として、好ましくは置換または無置換の炭素数１〜８のアルキル基、置換または無置換の炭素数６〜１０のアリール基であり、より好ましくは置換または無置換の炭素数１〜６のアルキル基、置換または無置換のフェニル基であり、最も好ましくは置換または無置換の炭素数１〜４のアルキル基である。
【０１４４】
Ｒ３６として、好ましくは置換または無置換の炭素数１〜８のアルキル基、アリル基、置換または無置換の炭素数６〜１０のアリール基であり、より好ましくは置換または無置換の炭素数１〜６のアルキル基、アリル基、置換または無置換のフェニル基であり、最も好ましくは置換または無置換の炭素数１〜４のアルキル基、アリル基である。
【０１４５】
Ｒ３７として、好ましくは置換または無置換の炭素数１〜８のアルキル基、アリル基、置換または無置換の炭素数６〜１０のアリール基であり、より好ましくは置換または無置換の炭素数１〜６のアルキル基、アリル基、置換または無置換のフェニル基であり、最も好ましくは置換または無置換の炭素数１〜４のアルキル基、アリル基である。
【０１４６】
一般式（Ｍ４）で表される色素の好ましい置換基の組み合わせ（環Ｋ、Ｒ３５、Ｒ３６およびＲ３７の組み合わせ）については、これらの置換基の少なくとも１つが前記の好ましい置換基である色素が好ましく、より多くの種々の置換基が前記好ましい置換基である色素がより好ましく、全ての置換基が前記好ましい基である色素が最も好ましい。
【０１４７】
一般式（Ｍ４）で表される色素の好ましい置換基の組み合わせは、環Ｋが炭素数２〜８のアシルアミノ基が置換されたベンゼン環であり、Ｒ３５は置換または無置換の炭素数１〜８のアルキル基であり、Ｒ３６は置換または無置換の炭素数１〜８のアルキル基、アリル基であり、Ｒ３７は置換または無置換の炭素数１〜８のアルキル基、アリル基である組み合わせである。
より好ましい置換基の組み合わせは、環Ｋが炭素数２〜６のアシルアミノ基が置換されたベンゼン環であり、Ｒ３５は置換または無置換の炭素数１〜６のアルキル基であり、Ｒ３６は置換または無置換の炭素数１〜６のアルキル基、アリル基であり、Ｒ３７は置換または無置換の炭素数１〜６のアルキル基、アリル基である組み合わせである。
最も好ましい置換基の組み合わせは、環Ｋが炭素数２〜４のアシルアミノ基が置換されたベンゼン環であり、Ｒ３５は置換または無置換の炭素数１〜４のアルキル基であり、Ｒ３６は置換または無置換の炭素数１〜４のアルキル基、アリル基であり、Ｒ３７は置換または無置換の炭素数１〜４のアルキル基、アリル基である組み合わせである。
【０１４８】
【化１４】
2009073190.tif 000015
【０１４９】
（一般式（Ｍ５）中、Ｒ３８およびＲ３９は各々独立に置換または無置換のアルキル基、置換または無置換のアリール基、置換または無置換のヘテロ環基を表し、Ｒ４０およびＲ４１は独立に置換または無置換のアルキル基、置換または無置換のアルケニル基、置換または無置換のアリール基を表す。）
【０１５０】
Ｒ３８、Ｒ３９、Ｒ４０およびＲ４１の各基はさらに置換基を有していてもよい。Ｒ３８、Ｒ３９、Ｒ４０およびＲ４１の各基が置換していてもよい置換基は、一般式（Ｙ１）の環Ａ、Ｒ１、Ｒ２、Ｒ３およびＲ４の各基が置換してもよい置換基と同じである。
【０１５１】
Ｒ３８として、好ましくは置換または無置換の炭素数１〜８のアルキル基、置換または無置換の炭素数６〜１０のアリール基であり、より好ましくは置換または無置換の炭素数１〜６のアルキル基、置換または無置換のフェニル基であり、最も好ましくは置換または無置換の炭素数１〜４のアルキル基、置換または無置換のフェニル基である。
【０１５２】
Ｒ３９として、好ましくは置換または無置換の炭素数１〜８のアルキル基、置換または無置換の炭素数６〜１０のアリール基であり、より好ましくは置換または無置換の炭素数１〜６のアルキル基、置換または無置換のフェニル基であり、最も好ましくは置換または無置換の炭素数１〜４のアルキル基、置換または無置換のフェニル基である。
【０１５３】
Ｒ４０として、好ましくは置換または無置換の炭素数１〜８のアルキル基、アリル基、置換または無置換の炭素数６〜１０のアリール基であり、より好ましくは置換または無置換の炭素数１〜６のアルキル基、置換または無置換のフェニル基であり、最も好ましくは置換または無置換の炭素数１〜４のアルキル基である。
【０１５４】
Ｒ４１として、好ましくは置換または無置換の炭素数１〜８のアルキル基、アリル基、置換または無置換の炭素数６〜１０のアリール基であり、より好ましくは置換または無置換の炭素数１〜６のアルキル基、置換または無置換のフェニル基であり、最も好ましくは置換または無置換の炭素数１〜４のアルキル基である。
【０１５５】
一般式（Ｍ５）で表される色素の好ましい置換基の組み合わせ（Ｒ３８、Ｒ３９、Ｒ４０およびＲ４１の組み合わせ）については、これらの置換基の少なくとも１つが前記の好ましい置換基である色素が好ましく、より多くの種々の置換基が前記好ましい置換基である色素がより好ましく、全ての置換基が前記好ましい基である色素が最も好ましい。
【０１５６】
一般式（Ｍ５）で表される色素の好ましい置換基の組み合わせは、Ｒ３８が置換または無置換の炭素数１〜８のアルキル基、置換または無置換の炭素数６〜１０のアリール基であり、Ｒ３９が置換または無置換の炭素数１〜８のアルキル基、置換または無置換の炭素数６〜１０のアリール基であり、Ｒ４０が置換または無置換の炭素数１〜８のアルキル基、置換または無置換の炭素数６〜１０のアリール基であり、Ｒ４１が置換または無置換の炭素数１〜８のアルキル基、置換または無置換の炭素数６〜１０のアリール基である組み合わせである。
より好ましい置換基の組み合わせは、Ｒ３８が置換または無置換の炭素数１〜６のアルキル基、置換または無置換のフェニル基であり、Ｒ３９が置換または無置換の炭素数１〜６のアルキル基、置換または無置換のフェニル基であり、Ｒ４０が置換または無置換の炭素数１〜６のアルキル基であり、Ｒ４１が置換または無置換の炭素数１〜６のアルキル基である組み合わせである。
最も好ましい置換基の組み合わせは、Ｒ３８が置換または無置換の炭素数１〜４のアルキル基、置換または無置換のフェニル基であり、Ｒ３９が置換または無置換の炭素数１〜４のアルキル基、置換または無置換のフェニル基であり、Ｒ４０が置換または無置換の炭素数１〜４のアルキル基であり、Ｒ４１が置換または無置換の炭素数１〜４のアルキル基である組み合わせである。
【０１５７】
【化１５】
2009073190.tif 000016
【０１５８】
（一般式（Ｍ６）中、Ｒ４２は置換または無置換のアリールオキシ基であり、Ｒ４３は水素原子、置換または無置換のアリールオキシ基であり、Ｒ４４はヒドロキシル基、置換または無置換のアミノ基である。）
【０１５９】
Ｒ４２およびＲ４３の各基はさらに置換基を有していてもよい。Ｒ４２およびＲ４２の各基が置換していてもよい置換基は、一般式（Ｙ１）の環Ａ、Ｒ１、Ｒ２、Ｒ３およびＲ４の各基が置換してもよい置換基と同じである。
【０１６０】
Ｒ４２として、好ましくは置換または無置換の炭素数６〜１０のアリールオキシ基であり、より好ましくは置換または無置換のフェノキシ基であり、最も好ましくは置換または無置換のアミノ基が置換したフェノキシ基、無置換のフェノキシ基である。
【０１６１】
Ｒ４３として、好ましくは水素原子、置換または無置換の炭素数６〜１０のアリールオキシ基であり、より好ましくは水素原子、置換または無置換のフェノキシ基であり、最も好ましくは水素原子、無置換のフェノキシ基である。
【０１６２】
Ｒ４４として好ましくはヒドロキシル基、または無置換のアミノ基である。
【０１６３】
一般式（Ｍ６）で表される色素の好ましい置換基の組み合わせ（Ｒ４２、Ｒ４３およびＲ４４の組み合わせ）については、これらの置換基の少なくとも１つが前記の好ましい置換基である色素が好ましく、より多くの種々の置換基が前記好ましい置換基である色素がより好ましく、全ての置換基が前記好ましい基である色素が最も好ましい。
【０１６４】
一般式（Ｍ６）で表される色素の好ましい置換基の組み合わせは、Ｒ４２が置換または無置換の炭素数６〜１０のアリールオキシ基であり、Ｒ４３が水素原子、置換または無置換の炭素数６〜１０のアリールオキシ基であり、Ｒ４４がヒドロキシル基、または無置換のアミノ基である組み合わせである。
より好ましい組み合わせは、Ｒ４２が置換または無置換のフェノキシ基であり、Ｒ４３が水素原子、置換または無置換のフェノキシ基であり、Ｒ４４がヒドロキシル基、または無置換のアミノ基である組み合わせである。
最も好ましい組み合わせは、Ｒ４２が置換または無置換のアミノ基が置換したフェノキシ基、無置換のフェノキシ基であり、Ｒ４３が水素原子、置換または無置換のフェノキシ基であり、Ｒ４４がヒドロキシル基、または無置換のアミノ基である組み合わせである。
【０１６５】
【化１６】
2009073190.tif 000017
【０１６６】
（一般式（Ｍ７）中、環Ｌは置換または無置換のベンゼン環を表し、Ｒ４５およびＲ４６は各々独立に水素原子、置換または無置換のアルキル基、置換または無置換のアルケニル基、置換または無置換のアリール基を表す。）
【０１６７】
環Ｌ、Ｒ４５およびＲ４６の各基はさらに置換基を有していてもよい。環Ｌ、Ｒ４５およびＲ４６の各基が置換していてもよい置換基は、一般式（Ｙ１）の環Ａ、Ｒ１、Ｒ２、Ｒ３およびＲ４の各基が置換してもよい置換基と同じである。
【０１６８】
環Ｌとして、好ましくは置換または無置換のベンゼン環であり、より好ましくはメチル基または塩素原子が置換したベンゼン環、または無置換のベンゼン環であり、最も好ましくはメチル基が置換したベンゼン環である。
【０１６９】
Ｒ４５として、好ましくは置換または無置換の炭素数１〜８のアルキル基、アリル基、置換または無置換の炭素数６〜１０のアリール基であり、より好ましくは置換または無置換の炭素数１〜６のアルキル基、アリル基であり、最も好ましくは無置換の炭素数１〜４のアルキル基である。
【０１７０】
Ｒ４６として、好ましくは置換または無置換の炭素数１〜８のアルキル基、アリル基、置換または無置換の炭素数６〜１０のアリール基であり、より好ましくは置換または無置換の炭素数１〜６のアルキル基、アリル基であり、最も好ましくは置換または無置換の炭素数１〜４のアルキル基である。
【０１７１】
一般式（Ｍ７）で表される色素の好ましい置換基の組み合わせ（環Ｌ、Ｒ４５およびＲ４６の組み合わせ）については、これらの置換基の少なくとも１つが前記の好ましい置換基である色素が好ましく、より多くの種々の置換基が前記好ましい置換基である色素がより好ましく、全ての置換基が前記好ましい基である色素が最も好ましい。
【０１７２】
一般式（Ｍ７）で表される色素の好ましい置換基の組み合わせは、環Ｌが置換または無置換のベンゼン環であり、Ｒ４５が置換または無置換の炭素数１〜８のアルキル基、アリル基、置換または無置換の炭素数６〜１０のアリール基であり、Ｒ４６が置換または無置換の炭素数１〜８のアルキル基、アリル基、置換または無置換の炭素数６〜１０のアリール基である組み合わせである。
より好ましい置換基の組み合わせは、環Ｌが置換または無置換のベンゼン環であり、Ｒ４５が置換または無置換の炭素数１〜６のアルキル基、アリル基、置換または無置換のフェニル基であり、Ｒ４６が置換または無置換の炭素数１〜６のアルキル基、アリル基、置換または無置換のフェニル基である組み合わせである。
最も好ましい置換基の組み合わせは、環Ｌがメチル基が置換したベンゼン環であり、Ｒ４５が無置換の炭素数１〜４のアルキル基であり、Ｒ４６が置換を有する炭素数１〜４のアルキル基である組み合わせである。
【０１７３】
【化１７】
2009073190.tif 000018
【０１７４】
（一般式（Ｍ８）中、環Ｑは置換または無置換のベンゼン環を表し、Ｒ１００は置換または無置換のアルキル基、置換または無置換のアリール基、置換または無置換のアルコキシ基、置換または無置換のアミノ基を表し、Ｒ１０１は置換または無置換のアルキル基、置換または無置換のアリール基を表し、Ｒ１０２およびＲ１０３は各々独立に水素原子、置換または無置換のアルキル基、置換または無置換のアルケニル基、置換または無置換のアリール基を表す。）
【０１７５】
環Ｑ、Ｒ１００、Ｒ１０１、Ｒ１０２およびＲ１０３の各基はさらに置換基を有していてもよい。環Ｑ、Ｒ１００、Ｒ１０１、Ｒ１０２およびＲ１０３の各基が置換していてもよい置換基は、一般式（Ｙ１）の環Ａ、Ｒ１、Ｒ２、Ｒ３およびＲ４の各基が置換してもよい置換基と同じである。
【０１７６】
環Ｑとして、好ましくは置換または無置換のベンゼン環であり、より好ましくはメチル基または塩素原子が置換したベンゼン環、または無置換のベンゼン環であり、最も好ましくは無置換のベンゼン環である。
【０１７７】
Ｒ１０２として、好ましくは置換または無置換の炭素数１〜８のアルキル基、アリル基、置換または無置換の炭素数６〜１０のアリール基であり、より好ましくは置換または無置換の炭素数１〜６のアルキル基、アリル基であり、最も好ましくは無置換の炭素数１〜４のアルキル基である。
【０１７８】
Ｒ１０３として、好ましくは置換または無置換の炭素数１〜８のアルキル基、アリル基、置換または無置換の炭素数６〜１０のアリール基であり、より好ましくは置換または無置換の炭素数１〜６のアルキル基、アリル基であり、最も好ましくは無置換の炭素数１〜４のアルキル基である。
【０１７９】
Ｒ１００として、好ましくは置換または無置換のアミノ基、置換または無置換のアルコキシ基であり、より好ましくは炭素数２〜８のジアルキルアミノ基、無置換のアミノ基、炭素数１〜６の無置換のアルコキシ基であり、最も好ましくは炭素数２〜４のジアルキルアミノ基、炭素数１〜４の無置換のアルコキシ基である。
【０１８０】
Ｒ１０１として、好ましくは置換または無置換の炭素数１〜８のアルキル基、置換または無置換の炭素数６〜１０のアリール基であり、より好ましくは置換または無置換の炭素数１〜６のアルキル基、置換または無置換のフェニル基であり、最も好ましくは無置換のフェニル基である。
【０１８１】
一般式（Ｍ８）で表される色素の好ましい置換基の組み合わせ（環Ｌ、Ｒ１００、Ｒ１０１、Ｒ１０２およびＲ１０３の組み合わせ）については、これらの置換基の少なくとも１つが前記の好ましい置換基である色素が好ましく、より多くの種々の置換基が前記好ましい置換基である色素がより好ましく、全ての置換基が前記好ましい基である色素が最も好ましい。
【０１８２】
一般式（Ｍ８）で表される色素の好ましい置換基の組み合わせは、環Ｑは置換または無置換のベンゼン環であり、Ｒ１０２が置換または無置換の炭素数１〜８のアルキル基、アリル基、置換または無置換の炭素数６〜１０のアリール基であり、Ｒ１０３が置換または無置換の炭素数１〜８のアルキル基、アリル基、置換または無置換の炭素数６〜１０のアリール基であり、Ｒ１００は置換または無置換のアミノ基、置換または無置換のアルコキシ基であり、Ｒ１０１は置換または無置換の炭素数１〜８のアルキル基、置換または無置換の炭素数６〜１０のアリール基である組み合わせである。
より好ましい組み合わせは、環Ｑは置換または無置換のベンゼン環であり、Ｒ１０２が置換または無置換の炭素数１〜６のアルキル基、アリル基、置換または無置換のフェニル基であり、Ｒ１０３が置換または無置換の炭素数１〜６のアルキル基、アリル基、置換または無置換のフェニル基であり、Ｒ１００は置換または無置換のアミノ基、置換または無置換のアルコキシ基であり、Ｒ１０１は置換または無置換の炭素数１〜６のアルキル基、置換または無置換のフェニル基である組み合わせである。
最も好ましい組み合わせは、環Ｑは置換または無置換のベンゼン環であり、Ｒ１０２が置換または無置換の炭素数１〜４のアルキル基、アリル基であり、Ｒ１０３が置換または無置換の炭素数１〜４のアルキル基、アリル基であり、Ｒ１００は置換または無置換のアミノ基、置換または無置換のアルコキシ基であり、Ｒ１０１は置換または無置換のフェニル基である組み合わせである。
【０１８３】
【化１８】
2009073190.tif 000019
【０１８４】
（一般式（Ｃ１）中、環Ｍは置換または無置換のベンゼン環を表し、Ｒ４７は水素原子またはハロゲン原子を表し、Ｒ４８は置換または無置換のアルキル基を表し、Ｒ４９は置換または無置換のアシルアミノ基、置換または無置換のアルコキシカルボニルアミノ基を表し、Ｒ５０およびＲ５１は各々独立に置換または無置換のアルキル基、置換または無置換のアルケニル基、置換または無置換のアリール基を表す。）
【０１８５】
環Ｍ、Ｒ４８、Ｒ４９、Ｒ５０およびＲ５１の各基はさらに置換基を有していてもよい。環Ｍ、Ｒ４８、Ｒ４９、Ｒ５０およびＲ５１の各基が置換していてもよい置換基は、一般式（Ｙ１）の環Ａ、Ｒ１、Ｒ２、Ｒ３およびＲ４の各基が置換してもよい置換基と同じである。
【０１８６】
環Ｍとして、好ましくは炭素数１〜４のアルキル基が置換したベンゼン環、塩素原子が置換したベンゼン環、無置換のベンゼン環であり、より好ましくは炭素数１〜２のアル
キル基が置換したベンゼン環、無置換のベンゼン環であり、最も好ましくはメチル基が置換したベンゼン環、無置換のベンゼン環である。
【０１８７】
Ｒ４７として、好ましくは水素原子、塩素原子、臭素原子であり、より好ましくは水素原子、塩素原子であり、最も好ましくは塩素原子である。
【０１８８】
Ｒ４８として、好ましくは置換また無置換の炭素数１〜８のアルキル基であり、より好ましくは無置換の炭素数１〜６のアルキル基であり、最も好ましくは無置換の炭素数１〜４のアルキル基である。
【０１８９】
Ｒ４９として、好ましくは置換または無置換の炭素数２〜１０のアシルアミノ基、置換または無置換の炭素数２〜１０のアルコキシカルボニルアミノ基であり、より好ましくはＲ４９は置換または無置換の炭素数２〜８のアシルアミノ基、置換または無置換の炭素数２〜８のアルコキシカルボニルアミノ基であり、最も好ましくはＲ４９は置換または無置換の炭素数２〜６のアシルアミノ基、置換または無置換の炭素数２〜６のアルコキシカルボニルアミノ基である。
【０１９０】
Ｒ５０として、好ましくは置換また無置換の炭素数１〜８のアルキル基であり、より好ましくは無置換の炭素数１〜６のアルキル基であり、最も好ましくは無置換の炭素数１〜４のアルキル基である。
【０１９１】
Ｒ５１として、好ましくは置換また無置換の炭素数１〜８のアルキル基であり、より好ましくは無置換の炭素数１〜６のアルキル基であり、最も好ましくは無置換の炭素数１〜４のアルキル基である。
【０１９２】
一般式（Ｃ１）で表される色素の好ましい置換基の組み合わせ（環Ｍ、Ｒ４７、Ｒ４８、Ｒ４９、Ｒ５０およびＲ５１の組み合わせ）については、これらの置換基の少なくとも１つが前記の好ましい置換基である色素が好ましく、より多くの種々の置換基が前記好ましい置換基である色素がより好ましく、全ての置換基が前記好ましい基である色素が最も好ましい。
【０１９３】
一般式（Ｃ１）で表される色素の好ましい置換基の組み合わせは、環Ｍが炭素数１〜４のアルキル基が置換したベンゼン環、塩素原子が置換したベンゼン環、無置換のベンゼン環であり、Ｒ４７が水素原子、塩素原子、臭素原子であり、Ｒ４８が置換また無置換の炭素数１〜８のアルキル基であり、Ｒ４９が置換または無置換の炭素数２〜１０のアシルアミノ基、置換または無置換の炭素数２〜１０のアルコキシカルボニルアミノ基であり、Ｒ５０が置換また無置換の炭素数１〜８のアルキル基であり、Ｒ５１が置換また無置換の炭素数１〜８のアルキル基である組み合わせである。
より好ましい置換基の組み合わせは、環Ｍが炭素数１〜２のアルキル基が置換したベンゼン環、無置換のベンゼン環であり、Ｒ４７が水素原子、塩素原子であり、Ｒ４８が置換また無置換の炭素数１〜６のアルキル基であり、Ｒ４９が置換または無置換の炭素数２〜８のアシルアミノ基、置換または無置換の炭素数２〜８のアルコキシカルボニルアミノ基であり、Ｒ５０が置換また無置換の炭素数１〜６のアルキル基であり、Ｒ５１が置換また無置換の炭素数１〜６のアルキル基である組み合わせである。
最も好ましい組み合わせは好ましい置換基の組み合わせは、環Ｍがメチル基が置換したベンゼン環、無置換のベンゼン環であり、Ｒ４７が水素原子、塩素原子であり、Ｒ４８が置換また無置換の炭素数１〜６のアルキル基であり、Ｒ４９が置換または無置換の炭素数２〜６のアシルアミノ基、置換または無置換の炭素数２〜６のアルコキシカルボニルアミノ基であり、Ｒ５０が置換また無置換の炭素数１〜４のアルキル基であり、Ｒ５１が置換また無置換の炭素数１〜４のアルキル基である組み合わせである。
【０１９４】
【化１９】
2009073190.tif 000020
【０１９５】
（一般式（Ｃ２）中、環Ｎは置換または無置換のベンゼン環を表し、Ｒ５２は水素原子、置換または無置換のアシルアミノ基、置換または無置換のアルコキシカルボニル基、置換または無置換のカルバモイル基を表し、Ｒ５３およびＲ５４は各々独立に置換または無置換のアルキル基、置換または無置換のアルケニル基、置換または無置換のアリール基を表す。）
【０１９６】
環Ｎ、Ｒ５２、Ｒ５３およびＲ５４の各基はさらに置換基を有していてもよい。環Ｎ、Ｒ５２、Ｒ５３およびＲ５４の各基が置換していてもよい置換基は、一般式（Ｙ１）の環Ａ、Ｒ１、Ｒ２、Ｒ３およびＲ４の各基が置換してもよい置換基と同じである。
【０１９７】
環Ｎとして、好ましくは炭素数１〜８のアルキル基が置換したベンゼン環、炭素数１〜８のアルコキシ基が置換したベンゼン環、無置換のベンゼン環であり、より好ましくは炭素数１〜６のアルキル基が置換したベンゼン環、炭素数１〜６のアルコキシ基が置換したベンゼン環、無置換のベンゼン環であり、最も好ましくは炭素数１〜４のアルキル基が置換したベンゼン環、炭素数１〜４のアルコキシ基が置換したベンゼン環、無置換のベンゼン環である。
【０１９８】
Ｒ５２として、好ましくは水素原子、置換または無置換の炭素数２〜１０のアシルアミノ基、置換または無置換の２〜１０のアルコキシカルボニル基、置換または無置換の炭素数１〜１０のカルバモイル基であり、より好ましくは水素原子、置換または無置換の炭素数２〜８のアシルアミノ基、置換または無置換の２〜８のアルコキシカルボニル基、置換または無置換の炭素数１〜８のカルバモイル基であり、最も好ましくは水素原子、置換または無置換の炭素数２〜６のアシルアミノ基、置換または無置換の２〜６のアルコキシカルボニル基、置換または無置換の炭素数１〜６のカルバモイル基である。
【０１９９】
Ｒ５３として、好ましくは置換また無置換の炭素数１〜８のアルキル基であり、より好ましくは無置換の炭素数１〜６のアルキル基であり、最も好ましくは無置換の炭素数１〜４のアルキル基である。
【０２００】
Ｒ５４として、好ましくは置換また無置換の炭素数１〜８のアルキル基であり、より好ましくは無置換の炭素数１〜６のアルキル基であり、最も好ましくは無置換の炭素数１〜４のアルキル基である。
【０２０１】
一般式（Ｃ２）で表される色素の好ましい置換基の組み合わせ（環Ｎ、Ｒ５２、Ｒ５３およびＲ５４の組み合わせ）については、これらの置換基の少なくとも１つが前記の好ましい置換基である色素が好ましく、より多くの種々の置換基が前記好ましい置換基である色素がより好ましく、全ての置換基が前記好ましい基である色素が最も好ましい。
【０２０２】
一般式（Ｃ２）で表される色素の好ましい置換基の組み合わせは、環Ｎが炭素数１〜８のアルキル基が置換したベンゼン環、炭素数１〜８のアルコキシ基が置換したベンゼン環、無置換のベンゼン環であり、Ｒ５２が水素原子、置換または無置換の炭素数２〜１０のアシルアミノ基、置換または無置換の２〜１０のアルコキシカルボニル基、置換または無置換の炭素数１〜１０のカルバモイル基であり、Ｒ５３が置換また無置換の炭素数１〜８のアルキル基であり、Ｒ５４が置換また無置換の炭素数１〜８のアルキル基である組み合わせである。
より好ましい置換基の組み合わせは、環Ｎが炭素数１〜６のアルキル基が置換したベンゼン環、炭素数１〜６のアルコキシ基が置換したベンゼン環、無置換のベンゼン環であり、Ｒ５２が水素原子、置換または無置換の炭素数２〜８のアシルアミノ基、置換または無置換の２〜８のアルコキシカルボニル基、置換または無置換の炭素数１〜８のカルバモイル基であり、Ｒ５３が置換また無置換の炭素数１〜６のアルキル基であり、Ｒ５４が置換また無置換の炭素数１〜６のアルキル基である組み合わせである。最も好ましい置換基の組み合わせは、環Ｎが炭素数１〜４のアルキル基が置換したベンゼン環、炭素数１〜４のアルコキシ基が置換したベンゼン環、無置換のベンゼン環であり、Ｒ５２が水素原子、置換または無置換の炭素数２〜６のアシルアミノ基、置換または無置換の２〜６のアルコキシカルボニル基、置換または無置換の炭素数１〜６のカルバモイル基であり、Ｒ５３が置換また無置換の炭素数１〜４のアルキル基であり、Ｒ５４が置換また無置換の炭素数１〜４のアルキル基である組み合わせである。
【０２０３】
【化２０】
2009073190.tif 000021
【０２０４】
（一般式（Ｃ３）中、Ｒ５５およびＲ５６は各々独立に置換または無置換のアルキル基、置換または無置換のアリール基である。）
【０２０５】
Ｒ５５およびＲ５６の各基はさらに置換基を有していてもよい。Ｒ５５およびＲ５６の各基が置換していてもよい置換基は、一般式（Ｙ１）の環Ａ、Ｒ１、Ｒ２、Ｒ３およびＲ４の各基が置換してもよい置換基と同じである。
【０２０６】
Ｒ５５として、好ましくは置換または無置換の炭素数１〜８のアルキル基、置換または無置換の炭素数６〜１０のアリール基であり、より好ましくは置換または無置換の炭素数１〜６のアルキル基、置換または無置換のフェニル基であり、最も好ましくは置換または無置換の炭素数１〜４のアルキル基、置換または無置換のフェニル基である。
【０２０７】
Ｒ５６として、好ましくは置換または無置換の炭素数１〜８のアルキル基、置換または無置換の炭素数６〜１０のアリール基であり、より好ましくは置換または無置換の炭素数１〜６のアルキル基、置換または無置換のフェニル基であり、最も好ましくは置換または無置換の炭素数１〜４のアルキル基、置換または無置換のフェニル基である。
【０２０８】
一般式（Ｃ３）で表される色素の好ましい置換基の組み合わせ（Ｒ５５およびＲ５６の組み合わせ）については、これらの置換基の少なくとも１つが前記の好ましい置換基である色素が好ましく、より多くの種々の置換基が前記好ましい置換基である色素がより好ましく、全ての置換基が前記好ましい基である色素が最も好ましい。
【０２０９】
一般式（Ｃ３）で表される色素の好ましい置換基の組み合わせは、Ｒ５５が置換または無置換の炭素数１〜８のアルキル基、置換または無置換の炭素数６〜１０のアリール基であり、Ｒ５６が置換または無置換の炭素数１〜８のアルキル基、置換または無置換の炭素数６〜１０のアリール基である組み合わせである。
より好ましい置換基の組み合わせは、Ｒ５５が置換または無置換の炭素数１〜６のアルキル基、置換または無置換のフェニル基であり、Ｒ５６が置換または無置換の炭素数１〜６のアルキル基、置換または無置換のフェニル基である組み合わせである。
最も好ましい置換基の組み合わせは、Ｒ５５が置換または無置換の炭素数１〜４のアルキル基であり、Ｒ５６が置換または無置換の炭素数１〜４のアルキル基、置換または無置換のフェニル基である組み合わせである。
【０２１０】
【化２１】
2009073190.tif 000022
【０２１１】
（一般式（Ｃ４）中、環Ｏは置換または無置換のベンゼン環であり、Ｒ５７およびＲ５８は各々独立に置換または無置換のアルキル基、置換または無置換のアルケニル基、置換または無置換のアリール基である。）
【０２１２】
環Ｏ、Ｒ５７およびＲ５８の各基はさらに置換基を有していてもよい。環Ｏ、Ｒ５７およびＲ５８の各基が置換していてもよい置換基は、一般式（Ｙ１）の環Ａ、Ｒ１、Ｒ２、Ｒ３およびＲ４の各基が置換してもよい置換基と同じである。
【０２１３】
環Ｏとして、好ましくは炭素数１〜８のアルキル基が置換したベンゼン環、炭素数１〜８のアルコキシ基が置換したベンゼン環、無置換のベンゼン環であり、より好ましくは炭素数１〜６のアルキル基が置換したベンゼン環、炭素数１〜６のアルコキシ基が置換したベンゼン環、無置換のベンゼン環であり、最も好ましくは炭素数１〜４のアルキル基が置換したベンゼン環、炭素数１〜４のアルコキシ基が置換したベンゼン環、無置換のベンゼン環である。
【０２１４】
Ｒ５７として、好ましくは置換また無置換の炭素数１〜８のアルキル基であり、より好ましくは無置換の炭素数１〜６のアルキル基であり、最も好ましくは無置換の炭素数１〜４のアルキル基である。
【０２１５】
Ｒ５８として、好ましくは置換また無置換の炭素数１〜８のアルキル基であり、より好ましくは無置換の炭素数１〜６のアルキル基であり、最も好ましくは無置換の炭素数１〜４のアルキル基である。
【０２１６】
一般式（Ｃ４）で表される色素の好ましい置換基の組み合わせ（環Ｏ、Ｒ５７およびＲ５８の組み合わせ）については、これらの置換基の少なくとも１つが前記の好ましい置換基である色素が好ましく、より多くの種々の置換基が前記好ましい置換基である色素がより好ましく、全ての置換基が前記好ましい基である色素が最も好ましい。
【０２１７】
一般式（Ｃ４）で表される色素の好ましい置換基の組み合わせは、環Ｏが炭素数１〜８のアルキル基が置換したベンゼン環、炭素数１〜８のアルコキシ基が置換したベンゼン環、無置換のベンゼン環であり、Ｒ５７が置換また無置換の炭素数１〜８のアルキル基であり、Ｒ５８が置換また無置換の炭素数１〜８のアルキル基である組み合わせである。
より好ましい組み合わせは、環Ｏが炭素数１〜６のアルキル基が置換したベンゼン環、炭素数１〜６のアルコキシ基が置換したベンゼン環、無置換のベンゼン環であり、Ｒ５７が置換また無置換の炭素数１〜６のアルキル基であり、Ｒ５８が置換また無置換の炭素数１〜６のアルキル基である組み合わせである。
最も好ましい組み合わせは、環Ｏが炭素数１〜４のアルキル基が置換したベンゼン環、炭素数１〜４のアルコキシ基が置換したベンゼン環、無置換のベンゼン環であり、Ｒ５７が置換また無置換の炭素数１〜４のアルキル基であり、Ｒ５８が置換また無置換の炭素数１〜４のアルキル基である組み合わせである。
【０２１８】
以下に、本発明に好ましく用いることができる一般式（Ｙ１）〜（Ｙ９）、（Ｍ１）〜（Ｍ８）、および（Ｃ１）〜（Ｃ４）で表される色素の具体的化合物例を示すが、本発明に用いられる一般式（Ｙ１）〜（Ｙ９）、（Ｍ１）〜（Ｍ８）、および（Ｃ１）〜（Ｃ４）の色素は以下の具体例によって限定的に解釈されるものではない。
【０２１９】
【表１】
2009073190.tif 000023
【０２２０】
【表２】
2009073190.tif 000024
【０２２１】
【表３】
2009073190.tif 000025
【０２２２】
【表４】
2009073190.tif 000026
【０２２３】
【表５】
2009073190.tif 000027
【０２２４】
【表６】
2009073190.tif 000028
【０２２５】
【表７】
2009073190.tif 000029
【０２２６】
【表８】
2009073190.tif 000030
【０２２７】
【表９】
2009073190.tif 000031
【０２２８】
【表１０】
2009073190.tif 000032
【０２２９】
【表１１】
2009073190.tif 000033
【０２３０】
【表１２】
2009073190.tif 000034
【０２３１】
【表１３】
2009073190.tif 000035
【０２３２】
【表１４】
2009073190.tif 000036
【０２３３】
【表１５】
2009073190.tif 000037
【０２３４】
【表１６】
2009073190.tif 000038
【０２３５】
【表１７】
2009073190.tif 000039
【０２３６】
【表１８】
2009073190.tif 000040
【０２３７】
【表１９】
2009073190.tif 000041
【０２３８】
【表２０】
2009073190.tif 000042
【０２３９】
【表２１】
2009073190.tif 000043
【０２４０】
（バインダー）
バインダーとしては、各種のものが公知であり、本発明ではこれらを使用することができる。例としては、ポリアクリロニトリル、ポリアクリル酸エステル、ポリアクリルアミド等のアクリル系樹脂、ポリビニルアセトアセタール、ポリビニルブチラールなどのポリビニルアセタール系樹脂、エチルセルロース、ヒドロキシエチルセルロース、エチルヒドロキシセルロース、ヒドロキシプロピルセルロース、エチルヒドロキシエチルセルロース、メチルセルロース、酢酸セルロース、酢酪酸セルロース、酢酸プロピオン酸セルロース、硝酸セルロース等の変性セルロース系樹脂ニトロセルロース、エチルヒドロキシエチルセルロース及びエチルセルロースなどのセルロース系樹脂や、ポリウレタン樹脂、ポリアミド樹脂、ポリエステル樹脂、ポリカーボネート樹脂、フェノキシ樹脂、フェノール樹脂、エポキシ樹脂、各種エストラマー等が挙げられ、上記からなる群から選ばれる少なくとも１種類の樹脂により染料層は構成される。
これらを単独で用いる他、これらを混合、または共重合して用いることも可能であり、各種架橋剤によって架橋することも可能である。
本発明におけるバインダーとしては、セルロース系樹脂およびポリビニルアセタール系樹脂が好ましく、より好ましくはポリビニルアセタール系樹脂である。中でもポリビニルアセトアセタール樹脂、ポリビニルブチラール樹脂が本発明において好ましく用いられる。
【０２４１】
（染料バリア層）
本発明の感熱転写シートは、染料層と支持体の間に染料バリア層を設けることができる。
【０２４２】
（易接着処理）
支持体面に対しては、塗布液の濡れ性及び接着性の向上を目的として、易接着処理を行なってもよい。処理方法として、コロナ放電処理、火炎処理、オゾン処理、紫外線処理、放射線処理、粗面化処理、化学薬品処理、真空プラズマ処理、大気圧プラズマ処理、プライマー処理、グラフト化処理等公知の樹脂表面改質技術を例示することができる。
また、支持体上に塗布によって易接着層を形成することもできる。易接着層に用いられる樹脂としては、ポリエステル系樹脂、ポリアクリル酸エステル系樹脂、ポリ酢酸ビニル系樹脂、ポリ塩化ビニル樹脂やポリビニルアルコール樹脂等のビニル系樹脂、ポリビニルアセトアセタールやポリビニルブチラール等のポリビニルアセタール系樹脂、ポリエーテル系樹脂、ポリウレタン系樹脂、スチレンアクリレート系樹脂、ポリアクリルアミド系樹脂、ポリアミド系樹脂、ポリスチレン系樹脂、ポリエチレン系樹脂、ポリプロピレン系樹脂等を例示することができる。
支持体に用いられるフィルムを溶融押出し形成する時に、未延伸フィルムに塗工処理を施し、その後に延伸処理して行なうことも可能である。
また、上記の処理は、二種類以上を併用することもできる。
【０２４３】
（支持体）
本発明の感熱転写シートおよび保護層転写シートの支持体は特に限定されず、必要とされる耐熱性と強度を有するものであれば、従来公知のいずれのものでも使用することができる。
例としては、ポリアミド、ポリイミド、ポリエステルフィルムが挙げられる。
支持体の厚さは、その強度及び耐熱性等が適切になるように材料に応じて適宜変更することができるが、好ましくは１〜１００μｍである。より好ましくは２〜５０μｍ程度のものであり，さらに好ましくは３〜１０μｍ程度のものが用いられる。
【０２４４】
次に感熱転写受像シート（以下、単に受像シートともいう。）に関して詳細に説明する。
本発明に用いられる感熱転写受像シートは、支持体上に少なくとも１層の染料受容層（以下、単に受容層ともいう。）を有するものであって、支持体と受容層との間に、例えば断熱層（多孔質層）、光沢制御層、白地調整層、帯電調節層、接着層、プライマー層などの中間層が形成されていてもよい。支持体と受容層との間に少なくとも１層の断熱層を有することが好ましい態様である。
受容層およびこれらの中間層は同時重層塗布により形成されることが好ましく、中間層は、必要に応じて複数設けることができる。
支持体の裏面側にはカール調整層、筆記層、帯電調整層が形成されていてもよい。支持体の裏面側の各層の塗布は、ロールコート、バーコート、グラビアコート、グラビアリバースコート等の一般的な方法で行うことができる。
【０２４５】
（受容層）
感熱転写受像シートは、染料を受容し得る熱可塑性の受容ポリマーを含有する少なくとも１層の受容層を有する。受容層には、紫外線吸収剤、離型剤、滑剤、酸化防止剤、防腐剤、界面活性剤、その他の添加物を含有させることができる。
【０２４６】
（熱可塑性樹脂）
本発明において受容層には、公知の熱可塑性樹脂を用いることができる。
【０２４７】
熱可塑性樹脂の例としては、ポリカーボネート、ポリエステル、ポリウレタン、ポリ塩化ビニルおよびその共重合体、スチレン−アクリロニトリル共重合体、ポリカプロラクトンまたはこれらの混合物を含有することが好ましく、ポリエステル、ポリ塩化ビニルおよびその共重合体またはこれらの混合物がさらに好ましい。以上のポリマーは、単独またはこれらの混合物として用いることができる。
【０２４８】
使用されるポリマーは、有機溶剤（メチルエチルケトン、酢酸エチル、トルエン、キシレンなど）を適宜用いて溶解させることで、支持体上に塗布することができる。あるいは、ポリマーラテックスとして水系の塗工液に加えて支持体上に塗布することもできる。
ポリエステルおよびポリ塩化ビニルについて、以下にさらに詳しく説明する。
【０２４９】
（ポリエステル系ポリマー）
ポリエステルはジカルボン酸成分（その誘導体含む）とジオール成分（その誘導体を含む）との重縮合により得られるものである。ポリエステルポリマーは、芳香環および／または脂環を含有しても良い。脂環式ポリエステルについては、特開平５−２３８１６７号公報に記載の技術が染料取り込み能と像の安定性の点で有効である。
【０２５０】
本発明においては、上記のジカルボン酸成分およびジオール成分を少なくとも使用して、分子量（質量平均分子量（Ｍｗ））が通常約１１０００以上、好ましくは約１５０００以上、より好ましくは約１７０００以上となるように重縮合したポリエステル系ポリマーを使用するのが好ましい。分子量があまり低いものを使用すると、形成される受容層の弾性率が低くなり、また耐熱性も足りなくなり、感熱転写シートと受像シートとの離型性を確保することが難しくなる場合がある。分子量は、弾性率を上げる観点からは大きいほど望ましく、受容層形成時に塗工液溶媒に溶かすことができなくなる等の弊害が生じたり、あるいは、受容層の塗布乾燥後に支持体との接着性に悪影響が出たりする等の弊害が生じたりしない限り、特に限定されないが、高くても約３００００程度以下であり、好ましくは約２５０００以下である。なお、エステル系ポリマーの合成法としては、従来公知の方法を使用することができる。
【０２５１】
飽和ポリエステルとしては、例えばバイロナールＭＤ−１２００、バイロナールＭＤ−１２２０、バイロナールＭＤ−１２４５、バイロナールＭＤ−１２５０、バイロナールＭＤ−１５００、バイロナールＭＤ−１９３０、バイロナールＭＤ−１９８５（いずれも商品名、東洋紡（株）製）等が用いられる。
【０２５２】
（塩化ビニル系ポリマー）
受容層に用いられる塩化ビニル系ポリマー、特に塩化ビニルを用いた共重合体について、さらに詳しく説明する。
塩化ビニルと共重合するモノマーには特に限定はなく、塩化ビニルと共重合できればよく、酢酸ビニル、アクリル酸エステル、メタクリル酸エステルが特に好ましく、ポリマーとしては塩化ビニル−酢酸ビニル共重合体、塩化ビニル−アクリル酸エステル共重合体、塩化ビニル−メタクリル酸エステル共重合体が優れている。これらの共重合体は、必ずしも塩化ビニル成分と上記の好ましいモノマー（酢酸ビニルあるいはアクリル酸エステルあるいはメタクリル酸エステル）成分のみとの共重合体である場合に限らず、本発明の目的を妨げない範囲のビニルアルコール成分、マレイン酸成分等を含むものであってもよい。このような、塩化ビニルと上記の好ましいモノマーを主単量体とする共重合体を構成する他の単量体成分としては、ビニルアルコール、プロピオン酸ビニルなどのビニルアルコール誘導体、アクリル酸およびメタクリル酸およびそれらのメチル、エチル、プロピル、ブチル、２−エチルヘキシルエステルなどのアクリル酸およびメタクリル酸誘導体、マレイン酸、マレイン酸ジエチル、マレイン酸ジブチル、マレイン酸ジオクチルなどのマレイン酸誘導体、メチルビニルエーテル、ブチルビニルエーテル、２−エチルヘキシルビニルエーテルなどのビニルエーテル誘導体、アクリロニトリル、メタクリロニトリル、スチレン、酢酸ビニルなどが挙げられる。共重合体中にしめる塩化ビニルと上記の好ましいモノマーとの成分比は任意の比率でよいが、塩化ビニル成分が共重合体中で５０質量％以上であるのが好ましい。また、先に挙げた塩化ビニルと上記の好ましいモノマー以外の成分は１０質量％以下であるのが好ましい。
【０２５３】
このような塩化ビニル−酢酸ビニル共重合体としては、ビニブラン２４０、ビニブラン６０１、ビニブラン６０２、ビニブラン３８０、ビニブラン３８６、ビニブラン４１０、ビニブラン５５０（いずれも商品名、日信化学工業（株）製）等が挙げられる。
塩化ビニル−アクリル酸エステル共重合体としては、ビニブラン２７０、ビニブラン２７６、ビニブラン２７７、ビニブラン６０９、ビニブラン６８０、ビニブラン６９０、ビニブラン９００（いずれも商品名、日信化学工業（株）製）等が挙げられる。
【０２５４】
（ポリマーラテックス）
本発明においては、ポリマーラテックスを好ましく用いることができる。以下、ポリマーラテックスについて説明する。
本発明で用いる感熱転写受像シートにおいて、受容層に用い得るポリマーラテックスは、疎水性ポリマーが微細な粒子として水溶性の分散媒中に分散したものが好ましい。分散粒子の平均粒子サイズは、好ましくは１〜５００００ｎｍ、より好ましくは５〜１０００ｎｍ程度である。
【０２５５】
ポリマーラテックスは、通常の均一構造のポリマーラテックスであっても、いわゆるコア／シェル型のラテックスであってもよい。このとき、コアとシェルでガラス転移温度を変えると好ましい場合がある。本発明で用いるポリマーラテックスのガラス転移温度は、−３０℃〜１３０℃が好ましく、０℃〜１２０℃がより好ましく、１０℃〜１００℃がさらに好ましい。
【０２５６】
本発明では、受容層を水系の塗工液を塗布後乾燥して調製することが好ましい。ただし、ここで言う「水系」とは塗工液の溶媒（分散媒）の６０質量％以上が水であることをいう。塗工液の水以外の成分としてはメチルアルコール、エチルアルコール、イソプロピルアルコール、ジメチルホルムアミド、酢酸エチル、ジアセトンアルコール、フルフリルアルコール、ベンジルアルコール、ジエチレングリコールモノエチルエーテル、オキシエチルフェニルエーテルなどの水混和性の有機溶媒を用いることができる。
【０２５７】
本発明に用いられる上記のポリマーラテックスは、上記のポリマーラテックスとともにいかなるポリマーを併用してもよい。併用することのできるポリマーとしては、透明または半透明で、無色であることが好ましく、天然樹脂ポリマーおよびコポリマー、合成樹脂ポリマーおよびコポリマー、その他フィルムを形成する媒体、例えば、ゼラチン類、ポリビニルアルコール類、ヒドロキシエチルセルロース類、セルロースアセテート類、セルロースアセテートブチレート類、ポリビニルピロリドン類が挙げられる。
【０２５８】
本発明に用いられるバインダーは、加工脆性と画像保存性の点でガラス転移温度（Ｔｇ）が−３０℃〜９０℃の範囲のものが好ましく、より好ましくは−１０℃〜８５℃の範囲、さらに好ましくは０℃〜７０℃の範囲である。バインダーとして２種以上のポリマーをブレンドして用いることも可能で、この場合、組成分を考慮し加重平均したＴｇが上記の範囲に入ることが好ましい。また、相分離した場合やコア−シェル構造を有する場合には加重平均したＴｇが上記の範囲に入ることが好ましい。
【０２５９】
［離型剤］
本発明では、画像印画時の感熱転写シートと受像シートとの離型性をより確実に確保するために、離型剤を使用してもよい。
離型剤としては、例えば、ポリエチレンワックス、アミドワックス等の固形ワックス類、シリコーンオイル、リン酸エステル系化合物、フッ素系界面活性剤、シリコーン系界面活性剤およびその他当該技術分野で公知の離型剤を使用することができ、フッ素系界面活性剤等のフッ素系化合物、シリコーン系界面活性剤、シリコーンオイルおよび／またはその硬化物等のシリコーン系化合物が好ましく用いられる。
【０２６０】
受容層の塗布量は、０．５〜１０ｇ／ｍ２（固形分換算、以下本発明における塗布量は特に断りのない限り、固形分換算の数値である。）が好ましい。
【０２６１】
＜離型層＞
硬化変性シリコーンオイルは、受容層にではなく、受容層の上に形成される離型層に添加してもよい。この場合にも、上述した受容層を使用してよく、また、受容層にシリコーンを添加してもよい。この離型層は、硬化型変性シリコーンを含有してなるが、使用するシリコーンの種類や使用方法は、受容層に使用する場合と同様である。また、触媒や遅延剤を使用する場合も、受容層中に添加するのと同様である。離型層は、シリコーンのみにより形成してもよいし、バインダーとして、相溶性のよい樹脂と混合して使用してもよい。この離型層の厚みは、０．００１〜１ｇ／ｍ２程度である。
【０２６２】
（中空ポリマー）
本発明に用いられる受像シートにおいて、断熱層は中空ポリマーと水溶性ポリマーを含有するのが好ましい。
本発明における中空ポリマーとは粒子内部に空隙を有するポリマー粒子である。例えば、［１］ポリスチレン、アクリル樹脂、スチレン−アクリル樹脂等により形成された隔壁内部に水などの分散媒が入っており、塗布乾燥後、粒子内の分散媒が粒子外に蒸発して粒子内部が中空となる非発泡型の中空ポリマー粒子、［２］ブタン、ペンタンなどの低沸点液体を、ポリ塩化ビニリデン、ポリアクリロニトリル、ポリアクリル酸、ポリアクリル酸エステルのいずれか又はそれらの混合物もしくは重合物よりなる樹脂で覆っており、塗工後、加熱により粒子内部の低沸点液体が膨張することにより内部が中空となる発泡型マイクロバルーン、［３］上記の［２］をあらかじめ加熱発泡させて中空ポリマーとしたマイクロバルーンなどが挙げられる。
【０２６３】
これらの中空ポリマーの粒子サイズは０．１〜２０μｍが好ましく、０．１〜５．０μｍがより好ましく、０．２〜３．０μｍが更に好ましく、０．３〜１．０μｍが特に好ましい。
中空ポリマーの空隙率は、２０〜７０％程度のものが好ましく、２０〜５０％のものがより好ましい。中空ポリマーの空隙率とは、粒子体積に対する空隙部分の体積の割合を示したものである。
【０２６４】
中空ポリマーのガラス転移温度（Ｔｇ）は７０℃以上であることが好ましく、９０℃以上であることがより好ましい。中空ポリマーは必要に応じて２種以上混合して使用することができる。
【０２６５】
このような中空ポリマーは市販されており、前記［１］の具体例としてはローアンドハース社製ローペイク１０５５、大日本インキ社製ボンコートＰＰ−１０００、ＪＳＲ社製ＳＸ８６６（Ｂ）、日本ゼオン社製ニッポールＭＨ５０５５（いずれも商品名）などが挙げられる。前記［２］の具体例としては松本油脂製薬社製のＦ−３０、Ｆ−５０（いずれも商品名）などが挙げられる。前記［３］の具体例としては松本油脂製薬社製のＦ−３０Ｅ、日本フェライト社製エクスパンセル４６１ＤＥ、５５１ＤＥ、５５１ＤＥ２０（いずれも商品名）が挙げられる。これらの中で、前記［１］の系列の中空ポリマーがより好ましく使用できる。
【０２６６】
（水溶性ポリマー）
断熱層のバインダーとしては、水溶性ポリマーを使用することができる。断熱層に用いることのできる水溶性ポリマーは、ポリマーラテックスと併用されるポリマーが好ましく用いられる。
【０２６７】
本発明において、断熱層のバインダーとして用いられる水溶性ポリマーはポリビニルアルコール類、ゼラチンが好ましく、ゼラチンが最も好ましい。
【０２６８】
また、断熱層に含まれる水溶性ポリマーは、クッション性や膜強度を調整する為に硬膜剤により架橋されていてもよい。硬膜により架橋する場合は、硬膜剤として、特開平１−２１４８４５号公報１７頁のＨ−１，４，６，８，１４，米国特許第４，６１８，５７３号明細書のカラム１３〜２３の式（ＶＩＩ）〜（ＸＩＩ）で表わされる化合物（Ｈ−１〜５４）、特開平２−２１４８５２号公報８頁右下の式（６）で表わされる化合物（Ｈ−１〜７６），特にＨ−１４、米国特許第３，３２５，２８７号明細書のクレーム１に記載の化合物などが好ましく用いられる。
【０２６９】
＜支持体＞
支持体としては、コート紙やラミネート紙、合成紙を用いることができる。
【０２７０】
＜カール調整層・筆記層・帯電調整層＞
本発明に用いる感熱転写受像シートには、受容層を塗設した支持体の面の他方の面（裏面）に必要に応じてカール調整層・筆記層・帯電調整層を設けることができる。
【０２７１】
以下、本発明の感熱転写受像シートの製造方法について説明する。
支持体上に単層の塗布を行う場合、バーコーターによる塗布、スライド塗布などの方法が知られている。また、機能の異なる複数の層（下引き層、断熱層、中間層、受容層など）からなる多層構成の受像シートを製造する場合、スライド塗布（スライドコーティング法）、カーテン塗布（カーテンコーティング法）といわれる同時重層塗布方法が知られている。本発明の感熱転写受像シートは、少なくとも１層の下引き層、断熱層および受容層を支持体上に同時重層塗布することにより形成することが好ましい。
同時重層塗布を多層構成の受像シートの製造に用いることにより、生産性を大幅に向上させると同時に画像欠陥を大幅に減少させることができる。
【０２７２】
本発明においては、多層構成の塗布膜を構成する１層あたりの塗布液の塗布量は１ｇ／ｍ２〜５００ｇ／ｍ２の範囲が好ましい。多層構成の層数は２以上で任意に選択できる。受容層は支持体から遠く離れた層として設けられることが好ましい。
【０２７３】
（画像形成方法）
本発明の画像形成方法では、感熱転写受像シートの受容層と感熱転写シートの熱転写層とが接するように重ね合わされる。熱転写時の熱エネルギーの付与には、従来公知の付与手段のいずれも使用することができ、例えば、サーマルプリンター（例えば、ＡＳＫ−２０００  富士フイルム（株）製）等の記録装置によって、記録時間、サーマルヘッド温度等を制御して、画像信号に応じて、０〜５０ｍＪ／ｍｍ２程度の熱エネルギーを付与することにより画像を形成する。
具体的な画像形成は、例えば特開２００５−８８５４５号公報などに記載された方法と同様にして行うことができる。
なお、本発明の感熱転写シート（インクシート）と併せて使用される感熱転写受像シートは、任意の感熱転写受像シートを使用することができる。
本発明では、消費者にプリント物を提供するまでの時間を短縮するという観点から、プリント時間は１５秒未満が好ましく、３〜１２秒がより好ましく、さらに好ましくは、３〜８秒である。
上記プリント時間を満たすために、プリント時のライン速度は１．３０ｍ秒／ｌｉｎｅ以下であることが好ましく、更に好ましくは０．７５ｍ秒／ｌｉｎｅ以下である。一方、ライン速度の下限は、０．４ｍ秒／ｌｉｎｅが好ましい。また、高速化条件における転写効率向上の観点から、プリント時のサーマルヘッド最高到達温度は、１８０℃以上４５０℃以下が好ましく、更に好ましくは２００℃以上４５０℃以下である。更には２５０℃以上４５０℃以下が好ましい。
本発明において、黒ベタ印画後の感熱転写受像シート表面のカットオフ０．２５ｍｍにおける中心線平均粗さは０．０２μｍ以上０．５μｍ以下であることが好ましく、０．０５μｍ以上０．４μｍ以下であることがさらに好ましい。中心線平均粗さが０．０２μｍ以下であると、印画物を重ねて保管した際に接着しやすく、中心線平均粗さが０．５μｍ以上であると好ましい光沢が得られない。
黒ベタ印画後の感熱転写受像シート表面のカットオフ０．２５ｍｍにおける中心線平均粗さＲａ（Ａ）と白ベタ印画後の感熱転写受像シート表面のカットオフ０．２５ｍｍにおける中心線平均粗さＲａ（Ｂ）の差は０μｍ以上０．１μｍ以下であることが好ましく、０μｍ以上０．０７μｍ以下であることがさらに好ましい。０．１μｍ以上であると、好ましい光沢が得られない。
【０２７４】
本発明における中心線平均粗さはＪＩＳ  Ｂ  ０６０１に規格化された方法で求められる。
従って、本発明においては、０．４ｍ秒／ｌｉｎｅ以上１．３ｍ秒／ｌｉｎｅ以下のライン速度で熱を印加した際に、黒ベタ印画した後の該感熱転写受像シート表面のカットオフ０．２５ｍｍにおける中心線平均粗さＲａ（Ａ）と、白ベタ印画した後の該感熱転写受像シート表面のカットオフ０．２５ｍｍにおける中心線平均粗さＲａ（Ｂ）が下記（１）と（２）を同時に満たすものである。
（１）  ０．０２μｍ  ≦  Ｒａ（Ａ）  ≦  ０．５  μｍ
（２）  ０μｍ  ≦  Ｒａ（Ａ）−Ｒａ（Ｂ）  ≦    ０．１μｍ
この関係は、前述した感熱転写シートを使用すること、更には前述した感熱転写受像シートとの組合せで画像形成することにより達成できるが、特に、感熱転写シートの剥離層および／または接着層を前述のように調整することが効果的である。
【実施例】
【０２７５】
以下、本発明を実施例に基づき更に詳細に説明するが、本発明はこれらに限定されるものではない。なお、実施例中で、部または％とあるのは、特に断りのない限り質量基準である。
【０２７６】
実施例１
［感熱転写シートの作製］
（剥離層用樹脂の準備）
攪拌機、還流冷却器を備えた反応器に、メチルメタクリレート  ３５．９４ｇ、エチルメタクリレート  ４．００ｇ、ジメチル２，２’−アゾビスイソブチレート１．１ｇ、２−ブタノン  ３０ｇを加え窒素雰囲気下で６時間７８℃に加熱して反応を完結させ、剥離層用樹脂Ａ１を得た。質量平均分子量は４．０×１０４であった。Ｔｇは１０１℃であった。
（接着層用樹脂の準備）
攪拌機、還流冷却器を備えた反応器に、メチルメタクリレート  ３１．９８ｇ、ブチルメタクリレート  ７．９５ｇ、ジメチル２，２’−アゾビスイソブチレート１．１ｇ、２−ブタノン  ３０ｇを加え窒素雰囲気下で６時間７８℃に加熱して反応を完結させ、接着層用樹脂Ｂ１を得た。質量平均分子量は４．０×１０４であった。Ｔｇは８４℃であった。
【０２７７】
（感熱転写シート１００の作製）
支持体として片面に易接着処理がされている厚さ６．０μｍのポリエステルフィルム（ダイアホイルＫ２００Ｅ−６Ｆ、商品名、三菱化学ポリエステルフィルム（株）製）の易接着処理がされていない面に、乾燥後の固形分塗布量が１ｇ／ｍ２となるように背面層塗工液を塗布した。乾燥後、６０℃で熱処理を行い硬化させた。
このようにして作製したポリエステルフィルムの易接着層塗布側に前記塗工液により、イエロー、マゼンタ、シアンの各感熱転写層および転写性保護層積層体を面順次となるように塗布した感熱転写シートを作製した。各染料層の固形分塗布量は、０．８ｇ／ｍ２とした。
なお、熱転写性樹脂層の形成は、離型層用塗工液を塗布し、乾燥した後に、その上に剥離層用塗工液を塗布し、乾燥した後に、さらにその上に接着層塗工液を塗布した。
【０２７８】
背面層塗工液
アクリル系ポリオール樹脂                                      ２０．０質量部
（アクリディックＡ−８０１、商品名、大日本インキ化学工業（株）製）
ステアリン酸亜鉛                                                ０．５質量部
（ＳＺ−２０００、商品名、堺化学工業（株）製）
リン酸エステル                                                  １．４質量部
（プライサーフＡ２１７Ｅ、商品名、第一工業製薬（株）製）
イソシアネート（５０％溶液）                                    ８．１質量部
（バーノックＤ−８００、商品名、大日本インキ化学工業（株）製）
メチルエチルケトン／トルエン（質量比２／１）                      ７０質量部
【０２７９】
イエロー熱転写層塗工液
染料化合物（Ｙ４−２）                                          ４．２質量部
染料化合物（Ｙ７−４）                                          ３．６質量部
ポリビニルアセタール樹脂                                        ７．０質量部
（エスレックＫＳ−１、商品名、積水化学工業（株）製）
ポリビニルブチラール樹脂                                        １．２質量部
（デンカブチラール＃６０００−Ｃ、商品名、電気化学工業（株）製）
離型剤                                                        ０．０４質量部
（Ｘ−２２−３０００Ｔ、商品名、信越化学工業（株）製）
離型剤                                                        ０．０４質量部
（ＴＳＦ４７０１、商品名、モメンティブ・パフォーマンス・
マテリアルズ・ジャパン合同会社製）
マット剤                                                      ０．１５質量部
（フローセンＵＦ、商品名、住友精工（株）製）
メチルエチルケトン／トルエン（質量比２／１）                      ８４質量部
【０２８０】
マゼンタ熱転写層塗工液
染料化合物（Ｍ１−１）                                          １．０質量部
染料化合物（Ｍ３−１）                                          １．０質量部
染料化合物（Ｍ３−２）                                          ５．６質量部
ポリビニルアセタール樹脂                                        ７．０質量部
（エスレックＫＳ−１、商品名、積水化学工業（株）製）
ポリビニルブチラール樹脂                                        １．２質量部
（デンカブチラール＃６０００−Ｃ、商品名、電気化学工業（株）製）
離型剤                                                        ０．０４質量部
（Ｘ−２２−３０００Ｔ、商品名、信越化学工業（株）製）
離型剤                                                        ０．０４質量部
（ＴＳＦ４７０１、商品名、モメンティブ・パフォーマンス・
マテリアルズ・ジャパン合同会社製）
マット剤                                                      ０．１５質量部
（フローセンＵＦ、商品名、住友精工（株）製）
メチルエチルケトン／トルエン（質量比２／１）                      ８４質量部
【０２８１】
シアン熱転写層塗工液
染料化合物（Ｃ１−２）                                          ５．８質量部
染料化合物（Ｃ３−１）                                          ２．０質量部
ポリビニルアセタール樹脂                                        ６．９質量部
（エスレックＫＳ−１、商品名、積水化学工業（株）製）
ポリビニルブチラール樹脂                                        １．３質量部
（デンカブチラール＃６０００−Ｃ、商品名、電気化学工業（株）製）
離型剤                                                        ０．０４質量部
（Ｘ−２２−３０００Ｔ、商品名、信越化学工業（株）製）
離型剤                                                        ０．０４質量部
（ＴＳＦ４７０１、商品名、モメンティブ・パフォーマンス・
マテリアルズ・ジャパン合同会社製）
マット剤                                                      ０．１５質量部
（フローセンＵＦ、商品名、住友精工（株）製）
メチルエチルケトン／トルエン（質量比２／１）                      ８４質量部
【０２８２】
（熱転写性樹脂層）
染料層の作製に使用したものと同じポリエステルフィルムに、以下に示す組成の離型層，剥離層および接着層用塗工液を塗布し、熱転写性樹脂層を形成した。乾膜時の塗布量は離型層０．３ｇ／ｍ２、保護層０．５ｇ／ｍ２、接着層２．０ｇ／ｍ２とした。
【０２８３】
離型層塗工液
変性セルロース樹脂                                              ５．０質量部
（Ｌ−３０、商品名、ダイセル化学）
メチルエチルケトン                                            ９５．０質量部
剥離層塗工液
剥離層用樹脂Ａ１                                                  ３５質量部
メタノール／イソプロパノール（質量比１／１）                      ６５質量部
接着層塗工液
接着層用樹脂Ｂ１                                                  ２０質量部
下記紫外線吸収剤ＵＶ−１                                            ２質量部
下記紫外線吸収剤ＵＶ−２                                            ４質量部
下記紫外線吸収剤ＵＶ−３                                            ２質量部
下記紫外線吸収剤ＵＶ−４                                            ２質量部
ＰＭＭＡ微粒子（ポリメチルメタクリレート微粒子）                ０．４質量部
メチルエチルケトン／トルエン（質量比２／１）                      ７０質量部
【０２８４】
【化２２】
2009073190.tif 000044
【０２８５】
（試料１０１〜１１４の作製）
次に、前記感熱転写シート１００の作製において、剥離層の樹脂の組成、接着層の樹脂の組成、及び接着層の塗布量を表２２に示すように変更した以外は全く同様の方法で、試料１０１〜１１４を作製した。
【０２８６】
【表２２】
2009073190.tif 000045
【０２８７】
（感熱転写受像シートの作製）
ポリエチレンで両面ラミネートした紙支持体表面に、コロナ放電処理を施した後、ドデシルベンゼンスルホン酸ナトリウムを含むゼラチン下塗層を設けた。この上に、下記組成の下引き層、断熱層、受容層下層、受容層上層を支持体側からこの順に積層させた状態で、米国特許第２，７６１，７９１号明細書に記載の第９図に例示された方法により、同時重層塗布を行った。それぞれの乾燥時の塗布量が下引き層：６．０ｇ／ｍ２、断熱層：８．０ｇ／ｍ２、受容層下層：３．０ｇ／ｍ２、受容層上層：２．０ｇ／ｍ２となるように塗布を行った。また、下記の組成は、固形分としての質量部を表す。
【０２８８】
受容層上層
塩化ビニル系ラテックス                                        ２０．０質量部
（ビニブラン９００、商品名、日信化学工業（株）製）
塩化ビニル系ラテックス                                          ２．０質量部
（ビニブラン２７６、商品名、日信化学工業（株）製）
ゼラチン（１０％水溶液）                                        １．０質量部
下記エステル系ワックスＥＷ−１                                  １．９質量部
下記界面活性剤Ｆ−１                                          ０．０６質量部
下記界面活性剤Ｆ−２                                          ０．４０質量部
受容層下層
塩化ビニル系ラテックス                                        １１．０質量部
（ビニブラン６９０、商品名、日信化学工業（株）製）
塩化ビニル系ラテックス                                        １３．０質量部
（ビニブラン９００、商品名、日信化学工業（株）製）
ゼラチン（１０％水溶液）                                        ２．３質量部
下記界面活性剤Ｆ−１                                          ０．０５質量部
断熱層
中空ポリマー粒子ラテックス                                    ５７．０質量部
（ＭＨ５０５５、商品名、日本ゼオン（株）製）  
ゼラチン（１０％水溶液）                                      ２５．０質量部
下引き層
ポリビニルアルコール                                            ７．０質量部
（ポバールＰＶＡ２０５、商品名、（株）クラレ製）  
スチレンブタジエンゴムラテックス                              ５８．０質量部
（ＳＮ−３０７、商品名、日本エイ  アンド  エル（株）製）
下記界面活性剤Ｆ−１                                          ０．０４質量部
【０２８９】
【化２３】
2009073190.tif 000046
【０２９０】
（画像形成）
上記比較例および本発明の熱転写シートと受像シートを用いて、熱転写型プリンターＡ（ＡＳＫ−２０００  富士フイルム（株）製）により１５２ｍｍ×１０２ｍｍサイズ画像の出力を行った。なお、熱転写型プリンターＡのライン速度は０．７３ｍ秒／ライン、ＴＰＨの最高到達温度は４１０℃であった。これらは２５℃５５％環境においてプリントを行った。
画像として黒ベタ、白ベタ、及びＪＩＳ  Ｘ  ９２０４のティーポット（画像名称。識別番号：Ｓ１）をそれぞれ１０枚出力した。
【０２９１】
（中心線平均粗さの測定）
ＪＩＳ  Ｂ  ０６０１に従い、測定を行った。測定装置は（株）キーエンス製超深度カラー３Ｄ形状測定顕微鏡  ＶＫ−９５００を使用し、形状解析アプリケーションはＶＫ−Ｈ１Ａ９を使用した。標準対物レンズは１０倍レンズを使用した。
黒ベタ、白ベタの中心線平均粗さを測定した。
【０２９２】
（光沢感の評価）
上記で得られたティーポット画像について、光沢感を目視にて評価した。その評価基準は下記の通りである。なお、本評価は２０人の被験者に対して行い、平均点の小数点１位を四捨五入した値を評価点とした。
５：銀塩写真同等の優れた光沢感を有している。
４：銀塩写真には及ばないが優れた光沢感を有している。
３：光沢感は若干あるが、銀塩写真には及ばない。
２：光沢感がない
１：光沢感がなく、画像が判別しがたい。
【０２９３】
（接着性評価）
黒ベタ画像を用い、画像面どうしを重ねて４００ｋｇ／ｍ２の荷重をかけ、４０℃８０％ＲＨの環境条件下で１６時間経時させた。１６時間後、２５℃５５％ＲＨの環境条件下で２時間調湿し、画像面どうしの接着レベルを目視にて評価した。その判断基準は下記の通りである。
３：接着なし。
２：一部接着している。
１：全体が接着している。
【０２９４】
（ロール保管時の裏面への転写評価）
感熱転写シートをロールに巻き付けた状態で５０℃８０％ＲＨの環境条件下で３日経時させ、裏面への転写レベルを目視にて評価した。その判断基準は下記の通りである。
３：裏面への転写なし。
２：裏面へ一部転写している。
１：裏面へ全体が転写している。
【０２９５】
（印画物のひび割れ評価）
１１．２ｍｍφの棒に印画面を外側にして５秒間巻き付け、印画物表面のひび割れを目視にて評価した。評価は２５℃１０％ＲＨの環境条件下で行い、評価画像は黒ベタ画像を用いた。その判断基準は下記の通りである。
３：ひび割れ発生なし。
２：一部ひび割れている。
１：全体がひび割れている。
【０２９６】
（箔切れの評価）
黒ベタ画像の端面を目視にて評価した。その判断基準は下記の通りである。
３：感熱転写性樹脂層が端面まできれいに転写している。
２：端面の一部で感熱転写性樹脂層が転写していない。
１：端面の殆どの部分で感熱転写性樹脂層が転写してない。
【０２９７】
測定結果と目視評価結果を表２３に示す。
【０２９８】
【表２３】
2009073190.tif 000047
【０２９９】
上記表の結果から、本発明の構成の熱転写シートは比較例に比べ光沢感が高く、印画物どうしの接着、ロール保管時の裏面への転写、印画物のひび割れがなく、箔切れ性に優れていることがわかった。
【０３００】
実施例２
感熱転写受像シートとして、ユポＦＰＧ２００に、ソルバインＣをメチルエチルケトン（ＭＥＫ）／トルエン＝１／１の溶液に溶かしたものを乾燥後５μｍになるよう塗布したものを用い、それ以外は実施例１と同様に検討を行ったところ、実施例１と同様の効果が得られた。